FR 3073753 A1 20190524 FR 1761063 A 20171122 CATALYSEUR A BASE D'UN COMPOSE FURANIQUE ET SON UTILISATION DANS UN PROCEDE D'HYDROTRAITEMENT ET/OU D'HYDROCRAQUAGE L'invention concerne un catalyseur additivé à un composé furanique, sa méthode de préparation et son utilisation dans le domaine de l'hydrotraitement et/ou de 5 l'hydrocraquage. Habituellement, un catalyseur d'hydrotraitement de coupes hydrocarbonées a pour but d'éliminer les composés soufrés ou azotés contenus dans celles-ci afin de mettre par exemple un produit pétrolier aux spécifications requises (teneur en soufre, teneur en aromatiques etc...) pour une application donnée (carburant automobile, essence 10 ou gazole, fioul domestique, carburéacteur). Il peut également s'agir de prétraiter cette charge afin d'en éliminer les impuretés ou de l'hydrogéner avant de lui faire subir différents procédés de transformation pour en modifier les propriétés physico-chimiques, tels que par exemple les procédés de reformage, d'hydrocraquage de distillats sous vide, de craquage catalytique, d'hydroconversion de résidus 15 atmosphériques ou sous vide. La composition et l'utilisation des catalyseurs d'hydrotraitement sont particulièrement bien décrites dans l'article de B. S. Clausen, H. T. Topsee, et F.E. Massoth, issu de l'ouvrage Catalysis Science and Technology, volume 11 (1996), Springer-Verlag. Les catalyseurs d'hydrotraitement classiques comprennent généralement un support 20 d'oxyde et une phase active à base de métaux des groupes VIB et VIII sous leurs formes oxydes ainsi que du phosphore. La préparation de ces catalyseurs comprend généralement une étape d'imprégnation des métaux et du phosphore sur le support, suivie d'un séchage et d'une calcination permettant d'obtenir la phase active sous leurs formes oxydes. Avant leur utilisation dans une réaction d'hydrotraitement et/ou 25 d'hydrocraquage, ces catalyseurs sont généralement soumis à une sulfuration afin de former l'espèce active. L'ajout d'un composé organique sur les catalyseurs d'hydrotraitement pour améliorer leur activité a été préconisé par l'Homme du métier, notamment pour des catalyseurs qui ont été préparés par imprégnation suivie d'un séchage sans calcination 30 ultérieure. Ces catalyseurs sont souvent appelés «catalyseurs séchés additivés». 2 De nombreux documents décrivent l'utilisation de différentes gammes de composés organiques en tant qu'additifs, tels que des composés organiques contenant de l'azote et/ou des composés organiques contenant de l'oxygène. Une famille de composés maintenant bien connue de la littérature concerne les 5 composés azotés chélatants (EP0181035, EP1043069 et US6540908) avec, à titre d'exemple, l'acide éthylènediaminetétraacétique (EDTA), l'éthylènediamine, la diéthylènetriamine ou l'acide nitrilotriacétique (NTA). Dans la famille des composés organiques contenant de l'oxygène, l'utilisation de mono, di- ou polyalcools éventuellement éthérifiés est décrite dans les documents 10 W096/41848, W001/76741, US4012340, US3954673, E P601722 et W02005/035691. On trouve aussi plusieurs brevets qui revendiquent l'utilisation d'acides carboxyliques (EP1402948, EP0482817). En particulier, dans le document EP0482817, l'acide citrique, mais aussi les acides tartrique, butyrique, hydroxyhexandique, malique, 15 gluconique, glycérique, glycolique, hydroxybutyrique ont été décrits. La spécificité réside dans le séchage qui doit être conduit à une température inférieure à 200°C. L'art antérieur évoque plus rarement des additifs comportant des fonctions ester (EP1046424, W02006/077326). Le document US2014/0353213 décrit l'utilisation de lactames, d'esters cycliques (de 20 type lactone) ou d'éther cycliques (de type oxacycloalkanes). Quels que soient les composés choisis, les modifications induites ne permettent pas toujours d'accroître suffisamment les performances du catalyseur pour faire face aux spécifications concernant les teneurs en soufre et/ou azote des carburants. De plus, il est souvent très compliqué de procéder à leur déploiement industriel tant les 25 méthodes sont complexes à mettre en oeuvre. En conséquence, il ressort comme indispensable, pour les fabricants de catalyseurs, de trouver de nouveaux catalyseurs d'hydrotraitement et/ou d'hydrocraquage à performances améliorées. 3 Résumé L'invention concerne un catalyseur comprenant un support à base d'alumine ou de silice ou de silice-alumine, au moins un élément du groupe VIII, au moins un élément du groupe VIB et un composé furanique. La demanderesse a en effet constaté que l'utilisation d'un composé furanique en tant qu'additif organique sur un catalyseur contenant au moins un élément du groupe VIII et au moins un élément du groupe VIB, permettait d'obtenir un catalyseur d'hydrotraitement et/ou d'hydrocraquage montrant des performances catalytiques améliorées. En effet, le catalyseur selon l'invention montre une activité augmentée par rapport aux catalyseurs non additivés et aux catalyseurs séchés additivés connus. Typiquement, grâce à l'augmentation de l'activité, la température nécessaire pour atteindre une teneur en soufre ou azote souhaitée (par exemple 10 ppm de soufre dans le cas d'une charge gazole, en mode ULSD ou Ultra Low Sulfur Diesel selon la terminologie anglo-saxonne) peut être baissée. De même, la stabilité est augmentée, car la durée de cycle est prolongée grâce à la réduction de température nécessaire. Selon une variante, le composé furanique est de formule (I) RiN___.,o R2 (I) dans laquelle chacun des radicaux R1, R2, R3 et R4 est choisi parmi un atome d'hydrogène, un radical hydrocarboné linéaire ou branché ou cyclique comportant de 1 à 20 atomes de carbone, une fonction aldéhyde -C(0)H, cétone -C(0)R5, acide carboxylique -COOH, ester -COOR6, hydroxyméthyle -CH2OH, alkoxyméthyle -CH2OR7, halogénométhyle -CH2X avec X = Cl, Br ou I, halogénure d'acyle -COX avec X = Cl, Br ou I, alcool -OH, éther 01=15, thiométhyle -CH2SH, (alkylsulfanyl)méthyle -CH2SR9, thioester -COSRio avec R5 à R10 représentant un radical hydrocarboné linéaire ou branché ou cyclique de 1 à 20 atomes de carbone, chacun desdits radicaux R1, R2, R3, R4, R5, R6, R7, R8, R9, R10 pouvant comporter en outre un hétéroatome, un halogène et/ou au moins une fonction choisie 4 parmi une fonction hydroxyle, une fonction aldéhyde, une fonction cétone, une fonction carboxylique, une fonction alkanoate, une fonction thiol, une fonction alkylsulfanyle, une fonction thioalkanoate et une fonction amine. Selon cette variante, les radicaux R3 et R4 représentent avantageusement 5 respectivement un atome d'hydrogène. Selon une variante, le composé furanique est choisi parmi le 2-méthylfurane, le 2,5- diméthylfurane, l'alcool furfurylique, le 1-(2-furyl)éthanol, le 2,5- Bis(hydroxyméthyl)furane, le 5-(hydroxyméthyl)furfural, l'acide 5-hydroxyméthy1-2- furdique, le 2-méthoxyfurane, le 2-furaldéhyde, le 5-méthyl-2-furaldéhyde, le 5- 10 (éthoxyméthyl)furan-2-carboxaldéhyde, le 5-acétoxyméthyl-2-furaldehyde, le 5- chlorométhylfurfural, le 2,5-diformylfurane, le 2-acétylfurane, le 2-acéty1-5- méthylfurane, l'acide furdique, l'acide 5-éthylfurdique, l'acide 5-formy1-2-furdique, l'acide 2,5-furandicarboxylique, le 2,5-furandicarboxylate de diméthyle, le 2-furoate de méthyle, le 5-méthyl-2-furoate de méthyle, l'acétate de furfuryle, le propionate de 15 furfuryle, le furfuryl mercaptan, le 2-[(méthylsulfanyl)méthyl]furane, le formate de 2- furanméthanethiol, le thioacétate de furfuryle, le thiopropionate de furfuryle, le 2- thiofuroate de méthyle, le 3-(furfurylthio)propionate d'éthyle, la furfurylamine, le chlorure de 2-furoyle. Selon une autre variante, le composé furanique est un composé polyfuranique de 20 formule (II) R2 dans laquelle Z est choisi parmi un atome d'oxygène, un atome de soufre, un radical hydrocarboné linéaire ou branché ou cyclique comportant de 1 à 20 atomes de carbone et pouvant comporter en outre un hétéroatome, un halogène et/ou au moins 25 une fonction choisie parmi une fonction hydroxyle, une fonction aldéhyde, une fonction cétone, une fonction carboxylique, une fonction alkanoate, une fonction thiol, une fonction alkylsulfanyle, une fonction thioalkanoate et une fonction amine, et dans laquelle chacun des radicaux R1 et R2 est choisi parmi un atome d'hydrogène, un radical hydrocarboné linéaire ou branché ou cyclique comportant de 5 1 à 20 atomes de carbone, une fonction aldéhyde -C(0)H, cétone -C(0)R5, acide carboxylique -COOH, ester -COOR6, hydroxyméthyle -CH2OH, alkoxyméthyle -CH2OR7, halogénométhyle -CH2X avec X = Cl, Br ou I, halogénure d'acyle -COX avec X = Cl, Br ou I, alcool -OH, éther OR8, thiométhyle -CH2SH, 5 (alkylsulfanyl)méthyle -CH2SR9, thioester -COSR10, avec R5 à R10 représentant un radical hydrocarboné linéaire ou branché ou cyclique de 1 à 20 atomes de carbone, chacun desdits radicaux R1, R2, R5, R6, R7, R8, R9, R10 pouvant comporter en outre un hétéroatome, un halogène et/ou au moins une fonction choisie parmi une fonction hydroxyle, une fonction aldéhyde, une fonction cétone, une fonction 10 carboxylique, une fonction alkanoate, une fonction thiol, une fonction alkylsulfanyle, une fonction thioalkanoate et une fonction amine. Selon cette variante, le composé furanique est choisi parmi le Bis(5- formylfurfuryl)éther, le 2,2'-(Thiodiméthylène)difurane et la 5,5-Bis(5-méthy1-2- furany1)-2-pentanone. 15 Selon une variante, la teneur en élément du groupe VIB est comprise entre 5 et 40 % poids exprimé en oxyde de métal du groupe VIB par rapport au poids total du catalyseur et la teneur en élément du groupe VIII est comprise entre 1 et 10 % poids exprimé en oxyde de métal du groupe VIII par rapport au poids total du catalyseur. Selon une variante, le rapport molaire élément du groupe VIII sur élément du groupe 20 VIB dans le catalyseur est compris entre 0,1 et 0,8. Selon une variante, le catalyseur contient en outre du phosphore, la teneur en phosphore étant comprise entre 0,1 et 20 % poids exprimé en P2O5 par rapport au poids total du catalyseur et le rapport molaire phosphore sur l'élément du groupe VIB dans le catalyseur est supérieur ou égal à 0,05. 25 Selon une variante, la teneur en composé furanique est comprise entre 1 et 45 % poids par rapport au poids total du catalyseur. Selon une variante, le catalyseur contient en outre un composé organique autre que le composé furanique contenant de l'oxygène et/ou de l'azote et/ou du soufre. Selon cette variante, le composé organique est choisi parmi un composé comportant 30 une ou plusieurs fonctions chimiques choisies parmi une fonction carboxylique, alcool, thiol, thioéther, sulfone, sulfoxyde, éther, aldéhyde, cétone, ester, carbonate, amine, nitrile, imide, oxime, urée et amide. 6 Selon cette variante, le composé organique autre que le composé furanique est choisi parmi la y-valérolactone, la 2-acétylbutyrolactone, le triéthylèneglycol, le diéthylèneglycol, l'éthylèneglycol, l'acide éthylènediaminetétra-acétique (EDTA), l'acide maléique, l'acide malonique, l'acide citrique, l'acide y-cétovalérique, le 5 diméthylformamide, la N-méthylpyrrolidone, le carbonate de propylène, le 3- oxobutanoate de 2-méthoxyéthyle, le 3-oxobutanoate de 2-méthacryloyloxyéthyle, la bicine, la tricine ou un lactame. Selon une variante, le catalyseur est au moins partiellement sulfuré. L'invention concerne également des procédés de préparation du catalyseur selon 10 l'invention tels que décrits dans les revendications. L'invention concerne également l'utilisation du catalyseur selon l'invention dans un procédé d'hydrotraitement et/ou d'hydrocraquage de coupes hydrocarbonées. Dans la suite, les groupes d'éléments chimiques sont donnés selon la classification CAS (CRC Handbook of Chemistry and Physics, éditeur CRC press, rédacteur en 15 chef D.R. Lide, 81ème édition, 2000-2001). Par exemple, le groupe VIII selon la classification CAS correspond aux métaux des colonnes 8, 9 et 10 selon la nouvelle classification IUPAC. On entend par hydrotraitement des réactions englobant notamment l'hydrodésulfuration (HDS), l'hydrodéazotation (HDN) et l'hydrogénation des 20 aromatiques (HDA). Description détaillée de l'invention Catalyseur Le catalyseur selon l'invention est un catalyseur additivé à un composé furanique. Plus particulièrement, le catalyseur selon l'invention comprend un support à base 25 d'alumine ou de silice ou de silice-alumine, au moins un élément du groupe VIII, au moins un élément du groupe VIB et un composé furanique. On entend par composé furanique tout composé présentant au moins un cycle aromatique composé de 4 atomes de carbone et d'un atome d'oxygène. 7 Le catalyseur selon l'invention peut être un catalyseur frais, c'est-à-dire un catalyseur qui n'a pas été utilisé comme catalyseur auparavant dans une unité catalytique et notamment en hydrotraitement et/ou hydrocraquage. Le catalyseur selon l'invention peut aussi être un catalyseur réjuvéné. On entend par 5 un catalyseur réjuvéné un catalyseur qui a été utilisé en tant que catalyseur dans une unité catalytique et notamment en hydrotraitement et/ou hydrocraquage et qui a été soumis à au moins une étape d'élimination partielle ou totale du coke par exemple par calcination (régénération). Ce catalyseur régénéré est ensuite additivé au moins par un composé furanique pour obtenir le catalyseur réjuvéné. Ce catalyseur 10 réjuvéné peut contenir un ou plusieurs autre(s) additif(s) organique(s) qui peuvent être ajoutés avant, après ou en même temps que le composé furanique. La fonction hydrogénante dudit catalyseur, aussi appelée phase active, est assurée par au moins un élément du groupe VIB et par au moins un élément du groupe VIII. Les éléments du groupe VIB préférés sont le molybdène et le tungstène. Les 15 éléments du groupe VIII préférés sont des éléments non nobles et en particulier le cobalt et le nickel. Avantageusement, la fonction hydrogénante est choisie dans le groupe formé par les combinaisons des éléments cobalt-molybdène, nickel-molybdène, nickel-tungstène ou nickel-cobalt-molybdène, ou nickel-molybdènetungstène. 20 Dans le cas où une activité importante en hydrodésulfuration, ou en hydrodéazotation et en hydrogénation des aromatiques est souhaitée, la fonction hydrogénante est avantageusement assurée par l'association de nickel et de molybdène; une association de nickel et de tungstène en présence de molybdène peut également être avantageuse. Dans le cas des charges de type distillats sous 25 vide ou plus lourdes, des combinaisons de type cobalt-nickel-molybdène peuvent être avantageusement utilisées. La teneur totale en éléments du groupe VIB et du groupe VIII est avantageusement supérieure à 6 % poids exprimé en oxyde par rapport au poids total du catalyseur. 8 La teneur en élément du groupe VIB est comprise entre 5 et 40 % poids, de préférence entre 8 et 35 % poids, et de manière plus préférée entre 10 et 30 % poids exprimé en oxyde de métal du groupe VIB par rapport au poids total du catalyseur. La teneur en élément du groupe VIII est comprise entre 1 et 10 % poids, de 5 préférence entre 1,5 et 9 % poids, et de manière plus préférée entre 2 et 8 % poids exprimé en oxyde de métal du groupe VIII par rapport au poids total du catalyseur. Le rapport molaire élément du groupe VIII sur élément du groupe VIB dans le catalyseur est préférentiellement compris entre 0,1 et 0,8, de préférence compris entre 0,15 et 0,6 et de manière encore plus préférée compris entre 0,2 et 0,5. 10 Le catalyseur selon l'invention comprend avantageusement également du phosphore en tant que dopant. Le dopant est un élément ajouté qui en lui-même ne présente aucun caractère catalytique mais qui accroit l'activité catalytique de la phase active. La teneur en phosphore dans ledit catalyseur est de préférence comprise entre 0,1 et 20 % poids exprimé en P2O5 par rapport au poids total du catalyseur, de 15 préférence entre 0,2 et 15 % poids exprimé en P2O5, et de manière très préférée entre 0,3 et 11 % poids exprimé en P205. Le rapport molaire phosphore sur l'élément du groupe VIB dans le catalyseur est supérieur ou égal à 0,05, de préférence supérieur ou égal à 0,07, de préférence compris entre 0,08 et 1, de préférence compris entre 0,01 et 0,9 et de manière très 20 préférée compris entre 0,15 et 0,8. Le catalyseur selon l'invention, avec ou sans le phosphore, peut avantageusement contenir en outre au moins un dopant choisi parmi le bore, le fluor et un mélange de bore et de fluor. Lorsque le catalyseur contient du bore, la teneur en bore est de préférence comprise 25 entre 0,1 et 10 % poids exprimé en oxyde de bore par rapport au poids total du catalyseur, de préférence entre 0,2 et 7 % poids, et de manière très préférée comprise entre 0,2 et 5 % poids. 9 Lorsque le catalyseur contient du fluor, la teneur en fluor est de préférence comprise entre 0,1 et 10 % poids exprimé en fluor par rapport au poids total du catalyseur, de préférence entre 0,2 et 7 % poids, et de manière très préférée comprise entre 0,2 et 5 % poids. 5 Lorsque le catalyseur contient du bore et du fluor, la teneur totale en bore et en fluor est de préférence comprise entre 0,1 et 10 % poids exprimé en oxyde de bore et en fluor par rapport au poids total du catalyseur, de préférence entre 0,2 et 7 % poids, et de manière très préférée comprise entre 0,2 et 5 % poids. Le catalyseur selon l'invention comprend un support à base d'alumine ou de silice ou 10 de silice-alumine. Lorsque le support dudit catalyseur est à base d'alumine, il contient plus de 50 % poids d'alumine par rapport au poids total du support et, de façon générale, il contient uniquement de l'alumine ou de la silice-alumine telle que définie ci-dessous. De préférence, le support comprend de l'alumine, et de préférence de l'alumine 15 extrudée. De préférence, l'alumine est l'alumine gamma. Le support d'alumine présente avantageusement un volume poreux total compris entre 0,1 et 1,5 cm3.g-1, de préférence entre 0,4 et 1,1 cm3.g-1. Le volume poreux total est mesuré par porosimétrie au mercure selon la norme ASTM D4284 avec un angle de mouillage de 140°, telle que décrite dans l'ouvrage Rouquerol F. ; 20 Rouquerol J. ; Singh K. « Adsorption by Powders & Porous Solids : Principle, methodology and applications », Academic Press, 1999, par exemple au moyen d'un appareil modèle Autopore III TM de la marque MicromeriticsTM La surface spécifique du support d'alumine est avantageusement comprise entre 5 et 400 m2.g-1, de préférence entre 10 et 350 m2.g-1, de manière plus préférée entre 25 40 et 350 m2.e. La surface spécifique est déterminée dans la présente invention par la méthode B.E.T selon la norme ASTM D3663, méthode décrite dans le même ouvrage cité ci-dessus. Dans un autre cas préféré, le support dudit catalyseur est une silice-alumine contenant au moins 50 % poids d'alumine par rapport au poids total du support. La 10 teneur en silice dans le support est d'au plus 50% poids par rapport au poids total du support, le plus souvent inférieure ou égale à 45% poids, de préférence inférieure ou égale à 40%. Les sources de silicium sont bien connues de l'homme du métier. On peut citer à titre 5 d'exemple l'acide silicique, la silice sous forme de poudre ou sous forme colloïdale (sol de silice), le tétraéthylorthosilicate Si(OEt)4. Lorsque le support dudit catalyseur est à base de silice, il contient plus de 50 % poids de silice par rapport au poids total du support et, de façon générale, il contient uniquement de la silice. 10 Selon une variante particulièrement préférée, le support est constitué d'alumine, de silice ou de silice-alumine. Le support peut aussi avantageusement contenir en outre de 0,1 à 50% poids de zéolithe par rapport au poids total du support. Dans ce cas, toutes les sources de zéolithe et toutes les méthodes de préparations associées connues de l'Homme du 15 métier peuvent être incorporées. De préférence, la zéolithe est choisie parmi le groupe FAU, BEA, ISV, IWR, IWW, MEI, UWY et de manière préférée, la zéolithe est choisie parmi le groupe FAU et BEA, telle que la zéolithe Y et/ou bêta. Le support peut contenir aussi au moins une partie de(s) métal (métaux) VIB et VIII, et/ou au moins une partie de(s) dopant(s) dont le phosphore et/ou au moins une 20 partie de(s) composé(s) organique(s) contenant de l'oxygène (le composé furanique ou autre) et/ou de l'azote et/ou du soufre qui ont été introduits en-dehors des imprégnations (introduits par exemple lors de la préparation du support). Le support se présente avantageusement sous forme de billes, d'extrudés, de pastilles ou d'agglomérats irréguliers et non sphériques dont la forme spécifique peut 25 résulter d'une étape de concassage. Le catalyseur selon l'invention comprend également un composé furanique. Le composé furanique peut être un composé monofuranique ou polyfuranique. Selon une variante, le composé furanique est de formule (I) 11 R2 (I) dans laquelle chacun des radicaux R1, R2, R3 et R4 est choisi parmi un atome d'hydrogène, un radical hydrocarboné linéaire ou branché ou cyclique comportant de 1 à 20 atomes de carbone, une fonction aldéhyde -C(0)H, cétone -C(0)R5, acide 5 carboxylique -COOH, ester -COOR6, hydroxyméthyle -CH2OH, alkoxyméthyle -CH2OR7, halogénométhyle -CH2X avec X = Cl, Br ou I, halogénure d'acyle -COX avec X = Cl, Br ou I, alcool -OH, éther 01=15, thiométhyle -CH2SH, (alkylsulfanyl)méthyle -CH2SR9, thioester -COSR10 avec R5 à R10 représentant un radical hydrocarboné linéaire ou branché ou cyclique de 1 à 20 atomes de carbone, 10 chacun desdits radicaux R1, R2, R3, R4, R5, R6, R7, R8, R9, R10 pouvant comporter en outre un hétéroatome, un halogène et/ou au moins une fonction choisie parmi une fonction hydroxyle, une fonction aldéhyde, une fonction cétone, une fonction carboxylique, une fonction alkanoate, une fonction thiol, une fonction alkylsulfanyle, une fonction thioalkanoate et une fonction amine. 15 Selon une variante, les radicaux R3 et R4 représentent respectivement un atome d'hydrogène. Selon une autre variante, le composé furanique est un composé polyfuranique de formule (II) R2 20 dans laquelle Z est choisi parmi un atome d'oxygène, un atome de soufre, un radical hydrocarboné linéaire ou branché ou cyclique comportant de 1 à 20 atomes de carbone et pouvant comporter en outre un hétéroatome, un halogène et/ou au moins une fonction choisie parmi une fonction hydroxyle, une fonction aldéhyde, une fonction cétone, une fonction carboxylique, une fonction alkanoate, une fonction thiol, 25 une fonction alkylsulfanyle, une fonction thioalkanoate et une fonction amine, et dans laquelle chacun des radicaux R1 et R2 est choisi parmi un atome d'hydrogène, un radical hydrocarboné linéaire ou branché ou cyclique comportant de 12 1 à 20 atomes de carbone, une fonction aldéhyde -C(0)H, cétone -C(0)R5, acide carboxylique -COOH, ester -COOR6, hydroxyméthyle -CH2OH, alkoxyméthyle -CH2OR7, halogénométhyle -CH2X avec X = Cl, Br ou I, halogénure d'acyle -COX avec X = Cl, Br ou I, alcool -OH, éther 01=15, thiométhyle -CH2SH, 5 (alkylsulfanyl)méthyle -CH2SR9, thioester -COSR10, avec R5 à R10 représentant un radical hydrocarboné linéaire ou branché ou cyclique de 1 à 20 atomes de carbone, chacun desdits radicaux R1, R2, R5, R6, R7, R8, R9, R10 pouvant comporter en outre un hétéroatome, un halogène et/ou au moins une fonction choisie parmi une fonction hydroxyle, une fonction aldéhyde, une fonction cétone, une fonction 10 carboxylique, une fonction alkanoate, une fonction thiol, une fonction alkylsulfanyle, une fonction thioalkanoate et une fonction amine. Le composé furanique est de préférence choisi parmi le 2-méthylfurane (aussi connu sous le nom Sylvan), le 2,5-diméthylfurane (aussi connu sous le nom 2,5-DMF), 15 l'alcool furfurylique (aussi connu sous le nom furfuranol), le 1-(2-furyl)éthanol, le 2,5- Bis(hydroxyméthyl)furane, le 5-(hydroxyméthyl)furfural (aussi connu sous le nom 5- (Hydroxyméthyl)-2-furaldéhyde ou 5-HMF), l'acide 5-hydroxyméthy1-2-furoïque, le 2- méthoxyfurane, le 2-furaldéhyde (aussi connu sous le nom furfural), le 5-méthy1-2- furaldéhyde (aussi connu sous le nom 5-méthyl-furfural), le 5-(éthoxyméthyl)furan-2- 20 carboxaldéhyde, le 5-acétoxyméthyl-2-furaldehyde, le 5-chlorométhylfurfural, le 2,5- diformylfurane, le 2-acétylfurane, le 2-acétyl-5-méthylfurane, l'acide furoïque, l'acide 5-éthylfuroïque, l'acide 5-formy1-2-furoïque, l'acide 2,5-furandicarboxylique, le 2,5- furandicarboxylate de diméthyle, le 2-furoate de méthyle, le 5-méthyl-2-furoate de méthyle, l'acétate de furfuryle, le propionate de furfuryle, le furfuryl mercaptan, le 2- 25 [(méthylsulfanyl)méthyl]furane, le formate de 2-furanméthanethiol, le thioacétate de furfuryle, le thiopropionate de furfuryle, le 2-thiofuroate de méthyle, le 3- (furfurylthio)propionate d'éthyle, la furfurylamine, le chlorure de 2-furoyle. Lorsque le composé furanique est un composé polyfuranique de formule (11), il est de préférence choisi parmi le Bis(5-formylfurfuryl)éther, le 2,2'- (Thiodiméthylène)difurane et la 5,5-Bis(5-méthyl-2-furanyl)-2-pentanone (aussi connue sous le nom Sylvan trimer). 13 De préférence le composé furanique est choisi parmi le 2-furaldéhyde (aussi connu sous le nom furfural), le 5-hydroxyméthylfurfural (aussi connu sous le nom 5- (Hydroxyméthyl)-2-furaldéhyde ou 5-HMF), le 2-acétylfurane, le 5-méthy1-2- furaldéhyde, le 2-furoate de méthyle, l'alcool furfurylique (aussi connu sous le nom 5 furfuranol) et l'acétate de furfuryle. La présence du composé furanique sur le catalyseur permet d'observer une activité augmentée par rapport aux catalyseurs non additivés et aux catalyseurs séchés additivés connus. La teneur en composé furanique sur le catalyseur selon l'invention est comprise entre 1 et 45 % poids, de préférence entre 2 et 30 % poids, et de 10 manière plus préférée entre 3 et 25 % poids par rapport au poids total du catalyseur. Lors de la préparation du catalyseur nécessitant une étape de séchage, la ou les étapes de séchage consécutive(s) à l'introduction du composé furanique est (sont) réalisée(s) à une température inférieure à 200°C de manière à conserver de préférence au moins 30 %, de préférence au moins 50 %, et de manière très 15 préférée au moins 70 % de la quantité du composé furanique introduite calculée sur la base du carbone restant sur le catalyseur. Le composé furanique peut être issu de l'industrie chimique traditionnelle avec des puretés généralement élevées. Le composé furanique peut également provenir du traitement de la biomasse, qu'on 20 appellera composé furanique biosourcé, le produit de ce traitement contenant de préférence majoritairement le composé furanique qui peut être purifié ou non avant usage. Des études récentes ont montré la faisabilité de production de composés furaniques à partir de ressources renouvelables comme les biomasses saccharifères de première ou de deuxième génération comme l'amidon, l'inuline, le saccharose, la 25 cellulose, l'hémicellulose contenant des sucres comme le glucose et le fructose. A titre d'exemple, on peut citer le procédé d'obtention du furfural développé par Shell (W02012/041990) qui permet à partir de biomasse lignocellulosique de produire un mélange contenant au moins 50 % poids de furfural. On peut également citer le procédé d'obtention de 5-(hydroxyméthyl)furfural développé par Ava Biochem par 30 carbonisation hydrothermale de la biomasse lignocellulosique (W02012/119875). 14 Le catalyseur selon l'invention peut comprendre en plus du composé furanique un autre composé organique ou un groupe de composés organiques connus pour leur rôle d'additifs. La fonction des additifs est d'augmenter l'activité catalytique par rapport aux catalyseurs non additivés. Plus particulièrement, le catalyseur selon 5 l'invention peut en outre comprendre un ou plusieurs composés organiques contenant de l'oxygène autres que le composé furanique et/ou un ou plusieurs composés organiques contenant de l'azote et/ou un ou plusieurs composés organiques contenant du soufre. De préférence, le catalyseur selon l'invention peut en outre comprendre un ou plusieurs composés organiques contenant de l'oxygène 10 autres que le composé furanique et/ou un ou plusieurs composés organiques contenant de l'azote. De préférence, le composé organique contient au moins 2 atomes de carbone et au moins un atome d'oxygène et/ou d'azote. Généralement, le composé organique est choisi parmi un composé comportant une ou plusieurs fonctions chimiques choisies parmi une fonction carboxylique, alcool, 15 thiol, thioéther, sulfone, sulfoxyde, éther, aldéhyde, cétone, ester, carbonate, amine, nitrile, imide, oxime, urée et amide. De préférence, le composé organique est choisi parmi un composé comportant deux fonctions alcools et/ou deux fonctions carboxyliques et/ou deux fonctions esters et/ou au moins une fonction amide. Le composé organique contenant de l'oxygène peut être l'un ou plusieurs choisis 20 parmi les composés comportant une ou plusieurs fonctions chimiques choisies parmi une fonction carboxylique, alcool, éther, aldéhyde, cétone, ester ou carbonate. A titre d'exemple, le composé organique contenant de l'oxygène peut être l'un ou plusieurs choisis dans le groupe constitué par l'éthylèneglycol, le diéthylèneglycol, le triéthylèneglycol, un polyéthylèneglycol (avec un poids moléculaire compris entre 200 25 et 1500 g/mol), le propylèneglycol, le 2-butoxyéthanol, 2-(2-butoxyéthoxy)éthanol, 2- (2-méthoxyéthoxy)éthanol, le triéthylèneglycoldiméthyléther, le glycérol, l'acétophénone, la 2,4-pentanedione, la pentanone, l'acide acétique, l'acide maléique, l'acide malique, l'acide malonique, l'acide oxalique, l'acide gluconique, l'acide tartrique, l'acide citrique, l'acide y-cétovalérique, un succinate de dialkyle C1- 30 C4, l'acétoacétate de méthyle, l'acétoacétate d'éthyle, le 3-oxobutanoate de 2- méthoxyéthyle, le 3-oxobutanoate de 2-méthacryloyloxyéthyle, le dibenzofurane, un 15 éther couronne, l'acide orthophtalique, le glucose, la y-valérolactone, la 2- acétylbutyrolactone et le carbonate de propylène. Le composé organique contenant de l'azote peut être l'un ou plusieurs choisis parmi les composés comportant une ou plusieurs fonctions chimiques choisies parmi une 5 fonction amine ou nitrile. A titre d'exemple, le composé organique contenant de l'azote peut être l'un ou plusieurs choisis dans le groupe constitué par l'éthylènediamine, la diéthylènetriamine, l'hexaméthylènediamine, la triéthylènetétramine, la tétraéthylènepentamine, la pentaéthylènehexamine, l'acétonitrile, l'octylamine, la guanidine ou un carbazole. 10 Le composé organique contenant de l'oxygène et de l'azote peut être l'un ou plusieurs choisis parmi les composés comportant une ou plusieurs fonctions chimiques choisies parmi une fonction acide carboxylique, alcool, éther, aldéhyde, cétone, ester, carbonate, amine, nitrile, imide, amide, urée ou oxime. A titre d'exemple, le composé organique contenant de l'oxygène et de l'azote peut être l'un 15 ou plusieurs choisis dans le groupe constitué par l'acide 1,2- cyclohexanediaminetétraacétique, la monoéthanolamine (MEA), la Nméthylpyrrolidone, le diméthylformamide, l'acide éthylènediaminetétraacétique (EDTA), l'alanine, la glycine, l'acide nitrilotriacétique (NTA), l'acide N-(2- hydroxyéthyl)éthylènediamine-N,N',N'-triacétique (HEDTA), l'acide diéthylène- 20 triaminepentaacétique (DTPA), la tétraméthylurée, l'acide glutamique, le diméthylglyoxime, la bicine, la tricine, ou encore un lactame. Le composé organique contenant du soufre peut être l'un ou plusieurs choisis parmi les composés comportant une ou plusieurs fonctions chimiques choisies parmi une fonction thiol, thioéther, sulfone ou sulfoxyde. A titre d'exemple, le composé 25 organique contenant du soufre peut être l'un ou plusieurs choisis dans le groupe constitué par l'acide thioglycolique, l'acide 2-hydroxy-4-méthylthiobutandique, un dérivé sulfoné d'un benzothiophène ou un dérivé sulfoxydé d'un benzothiophène. De préférence, le composé organique contient de l'oxygène, de manière préférée il est choisi parmi la y-valérolactone, la 2-acétylbutyrolactone, le triéthylèneglycol, le 30 diéthylèneglycol, l'éthylèneglycol, l'acide éthylènediaminetétra-acétique (EDTA), l'acide maléique, l'acide malonique, l'acide citrique, l'acide y-cétovalérique, le 16 diméthylformamide, la N-méthylpyrrolidone, le carbonate de propylène, le 3- oxobutanoate de 2-méthoxyéthyle, le 3-oxobutanoate de 2-méthacryloyloxyéthyle, la bicine, ou la tricine. Lorsqu'il(s) est/sont présent, la teneur en composé(s) organique(s) à fonction 5 additif(s) contenant de l'oxygène (autre que le composé furanique) et/ou de l'azote et/ou du soufre sur le catalyseur selon l'invention est comprise entre 1 et 30 % poids, de préférence entre 1,5 et 25% poids, et de manière plus préférée entre 2 et 20 % poids par rapport au poids total du catalyseur. Procédé de préparation 10 Le catalyseur selon l'invention peut être préparé selon tout mode de préparation d'un catalyseur supporté additivé par un composé organique connu de l'homme de l'art. Selon une première variante, le catalyseur selon l'invention peut être préparé en mettant en oeuvre une étape d'imprégnation dudit composé furanique, avantageusement à l'aide d'une solution contenant un solvant dans lequel est dilué 15 le composé furanique. Selon cette variante, le procédé de préparation dudit catalyseur met en oeuvre une étape d'addition dudit composé furanique par la phase liquide. Après imprégnation, une étape de séchage est alors nécessaire pour éliminer le solvant et/ou l'excédent du composé furanique et ainsi libérer la porosité nécessaire à la mise en oeuvre du catalyseur. 20 Selon une deuxième et troisième variantes, le catalyseur selon l'invention peut être préparé en mettant en oeuvre une étape d'addition dudit composé furanique par la phase gazeuse. Ces variantes seront décrites par la suite. Introduction du composé furanique par phase liquide Selon la première variante, le catalyseur selon l'invention peut être préparé selon un 25 procédé de préparation comprenant les étapes suivantes : a) on met en contact au moins un composé comportant un élément du groupe VIB, au moins un composé comportant un élément du groupe VIII, un composé furanique et éventuellement du phosphore avec un support à base d'alumine ou de silice ou de silice-alumine, ou on met en contact un catalyseur 17 régénéré contenant un support à base d'alumine ou de silice ou de silice-alumine, au moins un élément du groupe VIB, au moins un élément du groupe VIII et éventuellement du phosphore, avec un composé furanique, de manière à obtenir un précurseur de catalyseur, 5 b) on sèche ledit précurseur de catalyseur issu de l'étape a) à une température inférieure à 200°C, sans le calciner ultérieurement Selon cette variante, on décrira d'abord le procédé de préparation d'un catalyseur frais, puis par la suite le procédé de préparation d'un catalyseur réjuvéné. I) Procédé de préparation d'un catalyseur frais 10 L'étape a) de mise en contact comporte plusieurs modes de mise en oeuvre qui se distinguent notamment par le moment de l'introduction du composé furanique qui peut être effectuée soit en même temps que l'imprégnation des métaux (coimprégnation), soit après l'imprégnation des métaux (post-imprégnation), ou enfin avant l'imprégnation des métaux (pré-imprégnation). De plus, l'étape de mise en 15 contact peut combiner au moins deux modes de mise en oeuvre, par exemple la coimprégnation et la post-imprégnation. Ces différents modes de mise en oeuvre seront décrits par la suite. Chaque mode, pris seul ou en combinaison, peut se dérouler en une ou plusieurs étapes. Il est important de souligner que le catalyseur selon l'invention lors de son procédé 20 de préparation ne subit pas de calcination après l'introduction du composé furanique ou de tout autre composé organique contenant de l'oxygène et/ou de l'azote et/ou du soufre afin de préserver au moins en partie le composé furanique ou tout autre composé organique dans le catalyseur. On entend ici par calcination un traitement thermique sous un gaz contenant de l'air ou de l'oxygène à une température 25 supérieure ou égale à 200°C. Cependant, le précurseur de catalyseur peut subir une étape de calcination avant l'introduction du composé furanique ou de tout autre composé organique contenant de l'oxygène et/ou de l'azote et/ou du soufre, notamment après l'imprégnation des éléments du groupe VIB et VIII (post-imprégnation) éventuellement en présence du 30 phosphore et/ou d'un autre dopant ou lors d'une régénération d'un catalyseur déjà 18 utilisé. La fonction hydrogénante comprenant les éléments du groupe VIB et du groupe VIII du catalyseur selon l'invention, aussi appelée phase active, se trouve alors sous une forme oxyde. Selon une autre variante, le précurseur de catalyseur ne subit pas d'étape de 5 calcination après l'imprégnation des éléments du groupe VIB et VIII (post-imprégnation), il est simplement séché. La fonction hydrogénante comprenant les éléments du groupe VIB et du groupe VIII du catalyseur selon l'invention, aussi appelée phase active, ne se trouve alors pas sous une forme oxyde. Quel que soit le mode de mise en oeuvre, l'étape a) de mise en contact comporte 10 généralement au moins une étape d'imprégnation, de préférence une étape d'imprégnation à sec, dans laquelle on imprègne le support par une solution d'imprégnation comprenant au moins un élément du groupe VIB, au moins un élément du groupe VIII, et éventuellement du phosphore. Dans le cas de la coimprégnation décrite ci-dessous en détail, cette solution d'imprégnation comprend en 15 outre au moins un composé furanique. Les éléments du groupe VIB et du groupe VIII sont généralement introduits par imprégnation, préférentiellement par imprégnation à sec ou par imprégnation en excès de solution. De préférence, la totalité des éléments du groupe VIB et du groupe VIII est introduite par imprégnation, de préférence par imprégnation à sec et ceci quel que soit le mode de mise en oeuvre. 20 Les éléments du groupe VIB et du groupe VIII peuvent également être introduits en partie lors de la mise en forme dudit support au moment du malaxage avec au moins un gel d'alumine choisi comme matrice, le reste des éléments hydrogénants étant alors introduit ultérieurement par imprégnation. De manière préférée, lorsque les éléments du groupe VIB et du groupe VIII sont introduits pour partie au moment du 25 malaxage, la proportion d'élément du groupe VIB introduite au cours de cette étape est inférieure à 5 % poids de la quantité totale d'élément du groupe VIB introduite sur le catalyseur final. De manière préférée, l'élément du groupe VIB est introduit en même temps que l'élément du groupe VIII, quel que soit le mode d'introduction. 19 Les précurseurs de molybdène qui peuvent être utilisés sont bien connus de l'homme du métier. Par exemple, parmi les sources de molybdène, on peut utiliser les oxydes et hydroxydes, les acides molybdiques et leurs sels en particulier les sels d'ammonium tels que le molybdate d'ammonium, l'heptamolybdate d'ammonium, 5 l'acide phosphomolybdique (H3PMo12040) et leurs sels, et éventuellement l'acide silicomolybdique (H4SiMo12040) et ses sels. Les sources de molybdène peuvent également être des hétéropolycomposés de type Keggin, Keggin lacunaire, Keggin substitué, Dawson, Anderson, Strandberg, par exemple. On utilise de préférence le trioxyde de molybdène et les hétéropolyanions de type Strandberg, Keggin, Keggin 10 lacunaire ou Keggin substitué. Les précurseurs de tungstène qui peuvent être utilisés sont également bien connus de l'homme du métier. Par exemple, parmi les sources de tungstène, on peut utiliser les oxydes et hydroxydes, les acides tungstiques et leurs sels en particulier les sels d'ammonium tels que le tungstate d'ammonium, le métatungstate d'ammonium, 15 l'acide phosphotungstique et leurs sels, et éventuellement l'acide silicotungstique (H4SiW12O40) et ses sels. Les sources de tungstène peuvent également être des hétéropolycomposés de type Keggin, Keggin lacunaire, Keggin substitué, Dawson, par exemple. On utilise de préférence les oxydes et les sels d'ammonium tel que le métatungstate d'ammonium ou les hétéropolyanions de type Keggin, Keggin 20 lacunaire ou Keggin substitué. Les précurseurs des éléments du groupe VIII qui peuvent être utilisés sont avantageusement choisis parmi les oxydes, les hydroxydes, les hydroxycarbonates, les carbonates et les nitrates des éléments du groupe VIII, par exemple, l'hydroxycarbonate de nickel, le carbonate ou l'hydroxyde de cobalt sont utilisés de 25 manière préférée. Le phosphore, lorsqu'il est présent, peut être introduit en totalité ou en partie par imprégnation. De préférence, il est introduit par une imprégnation, de préférence à sec, à l'aide d'une solution contenant les précurseurs des éléments du groupe VIB et du groupe VIII. 30 Ledit phosphore peut être avantageusement introduit seul ou en mélange avec l'un au moins des éléments du groupe VIB et du groupe VIII, et ce au cours de n'importe 20 laquelle des étapes d'imprégnation de la fonction hydrogénante si celle-ci est introduite en plusieurs fois. Ledit phosphore peut aussi être introduit, tout ou partie, lors de l'imprégnation du composé furanique si celui-ci est introduit séparément de la fonction hydrogénante (cas de la post- et pré-imprégnation décrites ultérieurement) 5 et ceci en présence ou absence d'un composé organique autre que le composé furanique contenant de l'oxygène et/ou de l'azote et/ou du soufre. Il peut également être introduit dès la synthèse du support, à n'importe quelle étape de la synthèse de celui-ci. Il peut ainsi être introduit avant, pendant ou après le malaxage de la matrice gel d'alumine choisie, telle que par exemple et de préférence l'oxyhydroxyde 10 d'aluminium (boehmite) précurseur de l'alumine. Le précurseur de phosphore préféré est l'acide orthophosphorique H3PO4, mais ses sels et esters comme les phosphates d'ammonium conviennent également. Le phosphore peut également être introduit en même temps que le(s) élément(s) du groupe VIB sous la forme d'hétéropolyanions de Keggin, Keggin lacunaire, Keggin 15 substitué ou de type Strandberg. Le composé furanique est avantageusement introduit dans une solution d'imprégnation qui, selon le mode de préparation, peut être la même solution ou une solution différente de celle contenant les éléments du groupe VIB et VIII, dans une quantité totale correspondant : 20 - à un rapport molaire du composé furanique par élément(s) du groupe VIB du précurseur de catalyseur compris entre 0,01 à 5 mol/mol, de préférence compris entre 0,05 à 3 mol/mol, de manière préférée compris entre 0,1 et 1,5 mol/mol et de manière très préférée, compris entre 0,2 et 1 mol/mol, calculé sur la base des composants introduits dans la ou les solution(s) 25 d'imprégnation, et - à un rapport molaire du composé furanique par élément(s) du groupe VIII du précurseur de catalyseur compris entre 0,02 à 17 mol/mol, de préférence compris entre 0,1 à 10 mol/mol, de manière préférée compris entre 0,2 et 5 mol/mol et de manière très préférée, compris entre 0,4 et 3,5 mol/mol, calculé 30 sur la base des composants introduits dans la ou les solution(s) d'imprégnation. 21 Toute solution d'imprégnation décrite dans la présente invention peut comprendre tout solvant polaire connu de l'homme du métier. Ledit solvant polaire utilisé est avantageusement choisi dans le groupe formé par le méthanol, l'éthanol, l'eau, le phénol, le cyclohexanol, pris seuls ou en mélange. Ledit solvant polaire peut 5 également être avantageusement choisi dans le groupe formé par le carbonate de propylène, le DMSO (diméthylsulfoxyde), la N-méthylpyrrolidone (NMP) ou le sulfolane, pris seul ou en mélange. De manière préférée, on utilise un solvant protique polaire. Une liste des solvants polaires usuels ainsi que leur constante diélectrique peut être trouvée dans le livre « Solvents and Solvent Effects in Organic 10 Chemistry », C. Reichardt, Wiley-VCH, 3eme édition, 2003, pages 472-474. De manière très préférée, le solvant utilisé est l'eau ou l'éthanol, et de manière particulièrement préférée, le solvant est l'eau. Dans un mode de réalisation possible, le solvant peut être absent dans la solution d'imprégnation, notamment lors d'une préparation en pré- ou post-imprégnation. 15 Lorsque le catalyseur comprend en outre un dopant choisi parmi le bore, le fluor ou un mélange de bore et de fluor, l'introduction de ce(s) dopant(s) peut se faire de la même manière que l'introduction du phosphore décrite ci-dessus à diverses étapes de la préparation et de diverses manières. Ledit dopant, lorsqu'il y en a un, est avantageusement introduit en mélange avec 20 le(s) précurseur(s) des éléments du groupe VIB et du groupe VIII, en totalité ou en partie sur le support mis en forme, par une imprégnation à sec dudit support à l'aide d'une solution, de préférence aqueuse, contenant les précurseurs des métaux, le précurseur de phosphore et le(s) précurseur(s) du (des) dopant(s), (et contenant également le composé furanique dans le mode de la co-imprégnation). 25 Les précurseurs de bore peuvent être l'acide borique, l'acide orthoborique H3B03, le biborate ou le pentaborate d'ammonium, l'oxyde de bore, les esters boriques. Le bore peut être introduit par exemple par une solution d'acide borique dans un mélange eau/alcool ou encore dans un mélange eau/éthanolamine. De préférence le précurseur de bore, si du bore est introduit, est l'acide orthoborique. 30 Les précurseurs de fluor qui peuvent être utilisés sont bien connus de l'homme du métier. Par exemple, les anions fluorures peuvent être introduits sous forme d'acide 22 fluorhydrique ou de ses sels. Ces sels sont formés avec des métaux alcalins, l'ammonium ou un composé organique. Dans ce dernier cas, le sel est avantageusement formé dans le mélange réactionnel par réaction entre le composé organique et l'acide fluorhydrique. Le fluor peut être introduit par exemple par 5 imprégnation d'une solution aqueuse d'acide fluorhydrique, ou de fluorure d'ammonium ou encore de bifluorure d'ammonium. Lorsque le catalyseur comprend en outre un additif supplémentaire (en plus du composé furanique) ou un groupe d'additifs supplémentaires choisi parmi un composé organique autre que le composé furanique contenant de l'oxygène et/ou de 10 l'azote et/ou du soufre, celui-ci peut être introduit dans la solution d'imprégnation de l'étape a). Le rapport molaire de composé(s) organique(s) contenant de l'oxygène et/ou de l'azote et/ou du soufre par élément(s) du groupe VIB sur le catalyseur est compris entre 0,05 à 5 mol/mol, de préférence compris entre 0,1 à 4 mol/mol, de manière 15 préférée compris entre 0,2 et 3 mol/mol, calculé sur la base des composants introduits dans la ou les solution(s) d'imprégnation. Le rapport molaire de composé(s) organique(s) contenant de l'oxygène et/ou de l'azote et/ou du soufre par composé furanique est compris entre 0,05 et 5 mol/mol, de préférence compris entre 0,1 et 4 mol/mol, de manière préférée compris entre 0,2 20 et 3 mol/mol, calculé sur la base des composants introduits dans la ou les solution(s) d'imprégnation. Avantageusement, après chaque étape d'imprégnation, on laisse maturer le support imprégné. La maturation permet à la solution d'imprégnation de se disperser de manière homogène au sein du support. 25 Toute étape de maturation décrite dans la présente invention est avantageusement réalisée à pression atmosphérique, dans une atmosphère saturée en eau et à une température comprise entre 17°C et 50°C, et de pr rence à température ambiante. Z1' Généralement une durée de maturation comprise entre dix minutes et quarante-huit heures et de préférence comprise entre trente minutes et cinq heures, est suffisante. 23 Des durées plus longues ne sont pas exclues, mais n'apportent pas nécessairement d'amélioration. Conformément à l'étape b) du procédé de préparation selon l'invention, le précurseur de catalyseur obtenu à l'étape a) éventuellement maturé est soumis à une étape de 5 séchage à une température inférieure à 200°C sans étape de calcination ultérieure. Toute étape de séchage postérieure à l'introduction du composé furanique décrite dans la présente invention est effectuée à une température inférieure à 200°C, de préférence comprise entre 50 et 180°C, de manière géférée entre 70 et 150°C et de manière très préférée entre 75 et 130°C. 10 L'étape de séchage est avantageusement effectuée par toute technique connue de l'Homme du métier. Elle est avantageusement effectuée à pression atmosphérique ou à pression réduite. De manière préférée cette étape est réalisée à pression atmosphérique. Elle est avantageusement effectuée en lit traversé en utilisant de l'air ou tout autre gaz chaud. De manière préférée, lorsque le séchage est effectué en lit 15 fixe, le gaz utilisé est soit l'air, soit un gaz inerte comme l'argon ou l'azote. De manière très préférée le séchage est réalisé en lit traversé en présence d'azote et/ou d'air. De préférence, l'étape de séchage a une durée courte comprise entre 5 minutes et 4 heures, de préférence entre 30 minutes et 4 heures et de manière très préférée entre 1 heure et 3 heures. Le séchage est alors conduit de manière à 20 préférentiellement conserver au moins 30 % du composé furanique introduit lors d'une étape d'imprégnation, de préférence cette quantité est supérieure à 50% et de manière encore plus préférée, supérieure à 70%, calculée sur la base du carbone restant sur le catalyseur. Lorsqu'un composé organique autre que le composé furanique contenant de l'oxygène et/ou de l'azote et/ou du soufre est présent, l'étape 25 de séchage est réalisée de manière à conserver de préférence au moins 30 %, de préférence au moins 50 %, et de manière très préférée au moins 70 % de la quantité introduite calculée sur la base du carbone restant sur le catalyseur. A l'issue de l'étape de séchage b), on obtient un catalyseur séché, qui n'est soumis à aucune étape de calcination ultérieure. 30 24 Co-imprégnation Selon un premier mode de mise en oeuvre de l'étape a) du procédé de préparation du catalyseur (frais), on procède au dépôt desdits composés comprenant les éléments du groupe VIB, du groupe VIII, du composé furanique et éventuellement du 5 phosphore sur ledit support, par une ou plusieurs étapes de co-imprégnation, c'est-à-dire que lesdits composés comprenant les éléments du groupe VIB, du groupe VIII, le composé furanique et éventuellement du phosphore sont introduits simultanément dans ledit support (« co-imprégnation »). Selon une variante, l'étape a) est l'étape suivante : 10 a') on imprègne un support à base d'alumine ou de silice ou de silice-alumine par au moins une solution contenant au moins un composé comportant un élément du groupe VIB, au moins un composé comportant un élément du groupe VIII, le composé furanique et éventuellement du phosphore de manière à obtenir un précurseur de catalyseur. 15 La ou les étapes de co-imprégnation est (sont) effectuée(s) préférentiellement par imprégnation à sec ou par imprégnation en excès de solution. Lorsque ce premier mode comprend la mise en oeuvre de plusieurs étapes de co-imprégnation, chaque étape de co-imprégnation est de préférence suivie d'une étape de séchage intermédiaire à une température inférieure à 200°C, avantageusement comprise 20 entre 50 et 180°C, de préférence entre 70 et 150°C, de manière très préférée entre 75 et 130°C et optionnellement une période dematuration a été observée entre l'imprégnation et le séchage. De manière très préférée, lors de la préparation via co-imprégnation, les éléments du groupe VIB et du groupe VIII, le composé furanique, éventuellement le phosphore, 25 éventuellement un autre dopant choisi parmi le bore et/ou le fluor et éventuellement un composé organique autre que le composé furanique contenant de l'oxygène et/ou de l'azote et/ou du soufre sont introduits dans l'étape a) en totalité après la mise en forme dudit support, par une imprégnation à sec dudit support à l'aide d'une solution d'imprégnation aqueuse contenant les précurseurs des éléments du groupe VIB et 30 du groupe VIII, le composé furanique, éventuellement le précurseur de phosphore, éventuellement le précurseur de dopant choisi parmi le bore et/ou le fluor et 25 éventuellement le composé organique autre que le composé furanique contenant de l'oxygène et/ou de l'azote et/ou du soufre. Post-imprégnation Selon un deuxième mode de mise en oeuvre de l'étape a) du procédé de préparation 5 du catalyseur (frais) selon l'invention, on met en contact au moins un composé furanique avec un support imprégné séché et optionnellement calciné comprenant au moins un élément du groupe VIB, au moins un élément du groupe VIII et éventuellement du phosphore, ledit support étant à base d'alumine ou de silice ou de silice-alumine, de manière à obtenir un précurseur de catalyseur. 10 Ce deuxième mode de mise en oeuvre est une préparation par « post-imprégnation » du composé furanique. Celle-ci est réalisée par exemple par imprégnation à sec. Selon ce second mode de mise en oeuvre, la mise en contact selon l'étape a) comprend les étapes successives suivantes qui vont être détaillées par la suite : a1) on imprègne un support à base d'alumine ou de silice ou de silice-alumine 15 par au moins une solution contenant au moins un composé comportant un élément du groupe VIB, au moins un composé comportant un élément du groupe VIII et éventuellement du phosphore pour obtenir un support imprégné, a2) on sèche le support imprégné obtenu à l'étape a1) à une température 20 inférieure à 200°C pour obtenir un support imprégné séché, et optionnellement on calcine le support imprégné séché pour obtenir un support imprégné calciné, a3) on imprègne le support imprégné séché et éventuellement calciné obtenu à l'étape a2) par une solution d'imprégnation comprenant au moins le composé 25 furanique de manière à obtenir un précurseur de catalyseur, a4) optionnellement, on laisse maturer le précurseur de catalyseur obtenu à l'étape a3). Dans l'étape a1) de la de mise en oeuvre par post-imprégnation, l'introduction des éléments du groupe VIB et du groupe VIII et éventuellement du phosphore sur le 26 support peut être avantageusement effectuée par une ou plusieurs imprégnations en excès de solution sur le support, ou de préférence par une ou plusieurs imprégnations à sec, et, de manière préférée, par une seule imprégnation à sec dudit support, à l'aide de solution(s), de préférence aqueuse(s), contenant le ou les 5 précurseurs de métaux et de préférence le précurseur de phosphore. Lorsqu'on effectue plusieurs étapes d'imprégnation, chaque étape d'imprégnation est de préférence suivie d'une étape de séchage intermédiaire à une température inférieure à 200°C, avantageusement comprise entre 50 et 180°C, de préférence entre 70 et 150°C, de manière très préférée entre 75 et 130°C et optionnellement 10 une période de maturation a été observée entre l'imprégnation et le séchage. Chaque étape de séchage intermédiaire, préalable à l'introduction du composé furanique peut être suivie d'une étape de calcination dans les conditions décrites ci-dessous pour l'étape a2). De manière très préférée, lors de la préparation via post-imprégnation, les éléments 15 du groupe VIB et du groupe VIII et éventuellement le phosphore, éventuellement un autre dopant choisi parmi le bore et/ou le fluor et éventuellement un composé organique autre que le composé furanique contenant de l'oxygène et/ou de l'azote et/ou du soufre sont introduits dans l'étape a1) en totalité après la mise en forme dudit support, par une imprégnation à sec dudit support à l'aide d'une solution 20 d'imprégnation aqueuse contenant les précurseurs des éléments du groupe VIB et du groupe VIII, le précurseur de phosphore, et éventuellement le précurseur de dopant choisi parmi le bore et/ou le fluor et éventuellement le composé organique autre que le composé furanique contenant de l'oxygène et/ou de l'azote et/ou du soufre. 25 Selon une autre variante, les éléments du groupe VIB et du groupe VIII et éventuellement le phosphore, éventuellement un autre dopant choisi parmi le bore et/ou le fluor et éventuellement un composé organique autre que le composé furanique contenant de l'oxygène et/ou de l'azote et/ou du soufre peuvent être introduits dans l'étape a1) de façon successive par plusieurs solutions 30 d'imprégnation contenant une ou plusieurs des composantes. 27 Avantageusement, on laisse maturer le support imprégné obtenu à l'étape a1) dans les conditions décrites pour la maturation ci-dessus. Selon l'étape a2), on sèche le support imprégné obtenu à l'étape a1) à une température inférieure à 200°C pour obtenir un support imprégné séché dans les 5 conditions décrites pour le séchage ci-dessus. Optionnellement, le support imprégné séché peut subir ensuite une calcination. La calcination est généralement effectuée à une température comprise entre 200°C et 900°C, de préférence comprise entre 250°C et 750C. La durée de calcination est généralement comprise entre 0,5 heure et 16 heures, de préférence entre 1 heure et 10 5 heures. Elle s'effectue généralement sous air. La calcination permet de transformer les précurseurs des métaux du groupe VIB et VIII en oxydes. Selon l'étape a3), on imprègne le support imprégné séché obtenu à l'étape a2) par une solution d'imprégnation comprenant au moins le composé furanique de manière à obtenir un précurseur de catalyseur. 15 Le composé furanique peut avantageusement être déposé en une ou plusieurs étapes soit par imprégnation en excès, soit par imprégnation à sec, soit par tout autre moyen connu de l'homme du métier. De préférence, le composé furanique est introduit en imprégnation à sec, en présence ou absence d'un solvant tel que décrit ci-dessus. 20 De préférence, le solvant dans la solution d'imprégnation utilisée à l'étape a3) est l'eau, ce qui facilite la mise en oeuvre à l'échelle industrielle. Le composé furanique est avantageusement introduit dans la solution d'imprégnation de l'étape a3) avec les rapports molaires par élément du groupe VIB ou du groupe VIII décrits ci-dessus. 25 Lorsqu'on souhaite introduire en outre un additif supplémentaire (en plus du composé furanique) ou un groupe d'additifs supplémentaires choisi parmi un composé organique contenant de l'oxygène et/ou de l'azote et/ou du soufre, celui-ci peut être introduit dans la solution d'imprégnation de l'étape a1) et/ou dans la solution d'imprégnation de l'étape a3) ou encore par une étape d'imprégnation 28 supplémentaire à n'importe quel moment du procédé de préparation avant le séchage final de l'étape b) étant entendu qu'on n'effectue pas d'étape de calcination après son introduction. Ce composé est introduit dans les proportions décrites ci-dessus. 5 Selon l'étape a4), on laisse optionnellement maturer le précurseur de catalyseur obtenu à l'étape a3), et ceci dans les conditions de maturation décrites ci-dessus. Conformément à l'étape b) du procédé de préparation selon l'invention, le précurseur de catalyseur qui a été optionnellement maturé lors de l'étape a4) est soumis à une étape de séchage à une température inférieure à 200°C sans étape de calcination 10 ultérieure, telle que décrite ci-dessus. Pré-imprégnation Selon un troisième mode de mise en oeuvre de l'étape a) du procédé de préparation du catalyseur (frais) selon l'invention, on met en contact au moins un composé comportant un élément du groupe VIB, au moins un composé comportant un élément 15 du groupe VIII, éventuellement du phosphore avec le support à base d'alumine ou de silice ou de silice-alumine qui contient un composé furanique de manière à obtenir un précurseur de catalyseur. Ce troisième mode de mise en oeuvre est une préparation par « pré-imprégnation » du composé furanique. Celle-ci est réalisée par exemple par imprégnation à sec. 20 Selon ce troisième mode de mise en oeuvre, la mise en contact selon l'étape a) comprend les étapes successives suivantes qui vont être détaillées par la suite : al ') on prépare un support comprenant au moins un composé furanique et éventuellement au moins une partie du phosphore, a2') on imprègne le support obtenu à l'étape al ') par une solution d'imprégnation 25 comprenant au moins un composé comportant un élément du groupe VIB, au moins composé comportant un élément du groupe VIII et éventuellement du phosphore de manière à obtenir un précurseur de catalyseur, a3') optionnellement, on laisse maturer le précurseur de catalyseur obtenu à l'étape a2'). 29 Dans l'étape al ') de la mise en oeuvre par pré-imprégnation, on prépare un support comprenant au moins un composé furanique et éventuellement au moins une partie du phosphore. Le composé furanique peut être introduit à tout moment de la préparation du support, et de manière préférentielle lors de la mise en forme ou par 5 imprégnation sur un support déjà formé. Si l'on choisit l'introduction du composé furanique sur le support préalablement mis en forme, alors celle-ci peut être effectuée telle que cela est indiqué pour l'étape a3) de la post-imprégnation. Elle sera alors suivie d'une optionnelle étape de maturation et d'un séchage à une température inférieure à 200 °C dans les conditions de 10 maturation et de séchage telles que décrites ci-dessus. Si l'on choisit l'introduction durant la mise en forme, de préférence, ladite mise en forme est réalisée par malaxage extrusion, par pastillage, par la méthode de la coagulation en goutte (oil-drop selon la terminologie anglo-saxonne), par granulation au plateau tournant ou par toute autre méthode bien connue de l'homme du métier. 15 De manière très préférée, ladite mise en forme est réalisée par malaxage extrusion, le composé furanique pouvant être introduit à tout moment du malaxage extrusion. Le matériau formé obtenu à l'issue de l'étape de mise en forme subit ensuite avantageusement une étape de traitement thermique à une température telle qu'au moins une partie du composé furanique reste présente, de préférence à une 20 température inférieure à 200°C. Il en est de même pour le phosphore éventuellement présent dans le dit support de l'étape al '). Le phosphore peut être introduit à tout moment de la préparation du support, et de manière préférentielle lors de la mise en forme ou par imprégnation sur un support déjà formé telle que décrit ci-dessus. Si le phosphore est introduit seul 25 à la mise en forme, c'est-à-dire sans le composé furanique lui-même alors introduit par imprégnation, la température de calcination consécutive à son introduction peut alors avantageusement être réalisée à une température inférieure à 1000°C. Dans l'étape a2') de la mise en oeuvre par pré-imprégnation, l'introduction des éléments du groupe VIB et du groupe VIII et éventuellement du phosphore peut être 30 avantageusement effectuée par une ou plusieurs imprégnations en excès de solution sur le support, ou de préférence par une ou plusieurs imprégnations à sec, et, de 30 manière préférée, par une seule imprégnation à sec dudit support, à l'aide de solution(s), de préférence aqueuse(s), contenant le ou les précurseurs de métaux et éventuellement le précurseur de phosphore. Avantageusement, on laisse maturer le précurseur de catalyseur obtenu à 5 l'étape a2') dans les conditions de maturation décrites ci-dessus. Lorsqu'on souhaite introduire en outre un additif supplémentaire (en plus du composé furanique) ou un groupe d'additifs supplémentaires choisi parmi un composé organique contenant de l'oxygène et/ou de l'azote et/ou du soufre, celui-ci peut être introduit dans le support de l'étape al ') lors de la mise en forme ou par 10 imprégnation, et/ou dans la solution d'imprégnation de l'étape a2') ou encore par une étape d'imprégnation supplémentaire à n'importe quel moment du procédé de préparation avant le séchage final de l'étape b) étant entendu qu'on n'effectue pas d'étape de calcination après son introduction. Les trois modes décrits ci-avant peuvent être mis en oeuvre seuls tels que décrits ou 15 mélangés pour donner lieu à d'autres modes de préparation hybrides en fonction des contraintes techniques et pratiques. Selon un autre mode de réalisation alternatif, la mise en contact selon l'étape a) combine au moins deux modes de mise en contact, par exemple la co-imprégnation d'un composé organique et la post-imprégnation d'un composé organique qui peut 20 être identique ou différent de celui utilisé pour la co-imprégnation, étant donné qu'au moins un des composés organiques est un composé furanique. Selon ce mode de mise en oeuvre alternatif, la mise en contact selon l'étape a) comprend les étapes successives suivantes : anon met en contact par co-imprégnation une solution contenant au moins 25 composé comportant un élément du groupe VIB, au moins un composé comportant un élément du groupe VIII, au moins un composé organique contenant de l'oxygène et/ou de l'azote et/ou du soufre, et éventuellement du phosphore avec un support à base d'alumine ou de silice ou de silice-alumine de manière à obtenir un support imprégné, 31 a2")on sèche le support imprégné issu de l'étape al") à une température inférieure à 200°C, sans le calciner ultérieurement pour obtenir un support imprégné séché, a3")on met en contact le support imprégné séché issu de l'étape a2") avec une 5 solution d'au moins un composé organique contenant de l'oxygène et/ou de l'azote et/ou du soufre identique ou différent de celui utilisé dans l'étape al ") de manière à obtenir un précurseur de catalyseur, a4")optionnellement, on laisse maturer le précurseur de catalyseur obtenu à l'étape a3"). 10 et au moins un des composés organiques de l'étape al ") ou de l'étape a3") est un composé furanique. Les conditions opératoires décrites ci-avant sont bien entendu applicables dans le cadre de ce dernier mode de réalisation. II) Procédé de préparation d'un catalyseur réjuvéné 15 Le catalyseur selon l'invention peut être un catalyseur réjuvéné. Lorsque le composé furanique est introduit par la phase liquide et donc par une étape d'imprégnation, ce catalyseur peut être préparé selon le procédé de préparation comprenant les étapes suivantes : a) on met en contact un catalyseur régénéré contenant un support à base 20 d'alumine ou de silice ou de silice-alumine, au moins un élément du groupe VIB, au moins un élément du groupe VIII et éventuellement du phosphore, avec un composé furanique de manière à obtenir un précurseur de catalyseur, b) on sèche ledit précurseur de catalyseur issu de l'étape a) à une température inférieure à 200°C, sans le calciner ultérieurement 25 Selon l'étape a) on met en contact un catalyseur régénéré avec un composé furanique, de manière à obtenir un précurseur de catalyseur. Le catalyseur régénéré est un catalyseur qui a été utilisé en tant que catalyseur dans une unité catalytique et notamment en hydrotraitement et/ou hydrocraquage et qui a été soumis à au moins une étape d'élimination partielle ou totale de coke par exemple par calcination 32 (régénération). La régénération peut être réalisée par tous les moyens connus de l'homme du métier. La régénération est en général réalisée par calcination à des températures comprises entre 350 et 550°C, et le Os souvent entre 400 et 520°C, ou entre 420 et 520°C, ou encore entre 450 et 520°C des températures inférieures 5 à 500°C étant souvent avantageuses. Le catalyseur régénéré contient un support à base d'alumine ou de silice ou de silice-alumine, au moins un élément du groupe VIB, au moins un élément du groupe VIII et éventuellement du phosphore dans les proportions respectives indiquées ci-dessus. Suite à la régénération la fonction hydrogénante comprenant les éléments du groupe 10 VIB et du groupe VIII du catalyseur régénéré se trouve sous une forme oxyde. Il peut également contenir d'autres dopants que le phosphore, tel que décrit ci-dessus. Selon ce mode de mise en oeuvre, la mise en contact selon l'étape a) comprend les étapes successives suivantes : al "')on imprègne un catalyseur régénéré contenant un support à base d'alumine 15 ou de silice ou de silice-alumine, au moins un élément du groupe VIB, au moins un élément du groupe VIII et éventuellement du phosphore par une solution d'imprégnation comprenant au moins un composé furanique de manière à obtenir un précurseur de catalyseur, a2"')optionnellement, on laisse maturer le précurseur de catalyseur obtenu à 20 l'étape al -). De préférence, la mise en contact de l'étape a) est effectuée par imprégnation du catalyseur régénéré par une solution d'imprégnation comprenant au moins un composé furanique de manière à obtenir un précurseur de catalyseur. Le composé furanique peut avantageusement être déposé en une ou plusieurs 25 étapes soit par imprégnation en excès, soit par imprégnation à sec, soit par tout autre moyen connu de l'homme du métier. De préférence, le composé furanique est introduit en imprégnation à sec, en présence ou absence d'un solvant tel que décrit ci-dessus. De préférence, le solvant dans la solution d'imprégnation utilisée est l'eau, ce qui 30 facilite la mise en oeuvre à l'échelle industrielle. 33 Le composé furanique est avantageusement introduit dans la solution d'imprégnation avec les rapports molaires par élément du groupe VIB ou du groupe VIII décrits ci-dessus. Lorsqu'on souhaite introduire en outre un additif supplémentaire (en plus du 5 composé furanique) ou un groupe d'additifs supplémentaires choisi parmi un composé organique contenant de l'oxygène et/ou de l'azote et/ou du soufre, celui-ci peut être introduit dans la solution d'imprégnation de l'étape al "') ou encore par une étape d'imprégnation supplémentaire à n'importe quel moment du procédé de préparation avant le séchage final de l'étape b) étant entendu qu'on n'effectue pas 10 d'étape de calcination après son introduction. Ce composé est introduit dans les proportions décrites ci-dessus. Selon l'étape a2"), on laisse optionnellement maturer le précurseur de catalyseur obtenu à l'étape al "'), et ceci dans les conditions de maturation décrites ci-dessus. Conformément à l'étape b) du procédé de préparation selon l'invention, le précurseur 15 de catalyseur qui a été optionnellement maturé lors de l'étape a2") est soumis à une étape de séchage à une température inférieure à 200°C sans étape de calcination ultérieure, telle que décrite ci-dessus. Introduction du composé furanique par phase gazeuse Selon une deuxième et troisième variantes, le catalyseur frais selon l'invention peut 20 être préparé en mettent en oeuvre une étape d'addition dudit composé furanique par la phase gazeuse telle que décrite dans les demandes françaises déposées sous les numéros nationaux 17/53.921 et 17/53.922. Selon ces variantes, le procédé de préparation dudit catalyseur ne fait pas intervenir d'étape classique d'imprégnation dudit composé furanique. Par conséquent il n'est pas nécessaire de procéder à une 25 étape de séchage après introduction du composé furanique. Selon la deuxième variante, le procédé de préparation du catalyseur selon l'invention comprend les étapes suivantes : i) on dépose le composé furanique sur un support à base d'alumine ou de silice ou de silice-alumine en mettant en oeuvre une étape dans laquelle on met en 30 présence simultanément ledit support et le composé furanique à l'état liquide et 34 sans contact physique entre le support et le composé furanique à l'état liquide, à une température inférieure à la température d'ébullition du composé furanique et dans des conditions de pression et de durée telles qu'une fraction dudit composé furanique est transférée à l'état gazeux au support, 5 ii) on met en contact au moins un composé comportant un élément du groupe VIB, au moins un composé comportant un élément du groupe VIII, et éventuellement du phosphore avec le support à base d'alumine ou de silice ou de silice-alumine, iii) on sèche le solide obtenu à l'issue de l'étape ii), 10 l'étape i) étant réalisée avant ou après les étapes ii) et iii) ou pendant l'étape iii). Cette deuxième variante se caractérise par le fait que l'addition du composé furanique sur le support est réalisée sans contact physique avec le composé furanique à l'état liquide, c'est-à-dire sans imprégnation du support par le liquide. Le procédé repose sur le principe de l'existence d'une pression de vapeur du composé 15 furanique qui est générée par sa phase liquide à une température et à une pression données. Ainsi une partie des molécules de composé furanique à l'état liquide passe à l'état gazeux (vaporisation) et est alors transférée (par voie gazeuse) au support. Cette étape i) de mise en présence est réalisée pendant une durée suffisante pour atteindre la teneur ciblée en composé furanique dans le support. 20 Généralement, l'étape i) est réalisée à une pression absolue comprise entre 0 et 1 MPa. De préférence, la température de mise en oeuvre de l'étape i) est inférieure à 200°C, de préférence comprise entre 10°C et 150°C, de marre plus préférée comprise entre 25°C et 120°C. 25 Selon la troisième variante, le procédé de préparation du catalyseur selon l'invention comprend les étapes suivantes : i') on dépose le composé furanique sur un support à base d'alumine ou de silice ou de silice-alumine en mettant en oeuvre une étape dans laquelle on met en présence, dans une enceinte fermée ou ouverte, le support avec un 30 solide poreux contenant un composé furanique, cette étape étant réalisée dans des conditions de température, de pression et de durée telles qu'une fraction dudit composé furanique est transférée par voie gazeuse du solide poreux au support, ii) on met en contact au moins un composé comportant un élément du groupe VIB, au moins un composé comportant un élément du groupe VIII, et 5 éventuellement du phosphore avec le support à base d'alumine ou de silice ou de silice-alumine, iii) on sèche le solide obtenu à l'issue de l'étape ii), l'étape i') étant réalisée séparément avant ou après les étapes ii) et iii). 10 Selon cette troisième variante, l'addition du composé furanique consiste à mettre en présence, dans une enceinte ouverte ou fermée, un premier lot de solide poreux riche en un composé furanique qui a été préalablement déposé sur ledit solide à l'état liquide, avec un support (second lot de solide poreux pauvre en ledit composé furanique). L'objectif de cette mise en présence des solides poreux est de permettre 15 un transfert gazeux d'une partie du composé furanique contenu dans le premier lot de solide poreux dans le second lot de solide poreux. Selon l'invention, le terme "pauvre en composé furanique" couvre notamment le cas où le second lot de solide poreux est exempt dudit composé furanique. Cette troisième variante repose sur le principe de l'existence d'une pression de 20 vapeur du composé furanique à une température et une pression données. Ainsi une partie des molécules de composé furanique du lot de solide poreux riche en composé furanique passe sous forme gazeuse (vaporisation) et est alors transférée (par voie gazeuse) au support (solide pauvre en composé furanique). Selon l'invention, le solide poreux riche en composé furanique joue le rôle de source en 25 composé furanique pour enrichir en composé furanique le support (solide poreux pauvre en composé furanique). Le solide poreux riche en composé furanique est avantageusement un support poreux, de préférence un support à base d'alumine ou de silice ou de silice-alumine pouvant contenir un élément du groupe VIB, au moins un élément du groupe VIII, et 30 éventuellement du phosphore. Le ratio massique (premier lot de solide riche en composé furanique) / (support ou second lot de solide pauvre en composé furanique) est fonction de la distribution poreuse des solides et de l'objectif en terme de quantité visée en composé furanique 36 sur les solides issus de l'étape a) de mise en présence. Ce ratio massique est généralement inférieur ou égal à 10, de préférence inférieur à 2 et de manière encore plus préférée compris entre 0,05 et 1, bornes comprises. L'étape de mise en présence des lots de solides poreux est de préférence menée 5 dans des conditions de température et de pression contrôlées et de sorte que la température soit inférieure à la température d'ébullition dudit composé furanique à transférer par voie gazeuse. De préférence, la température de mise en oeuvre est inférieure à 150°C et la pression absolue est généralement comprise entre 0 et 1 MPa, de préférence entre 0 et 0,5 MPa et de manière plus préférée comprise entre 0 10 et 0,2 MPa. On pourra ainsi opérer l'étape de mise en présence dans une enceinte ouverte ou fermée, avec éventuellement un contrôle de la composition du gaz présent dans l'enceinte. Lorsque l'étape de mise en présence des solides poreux se fait dans une enceinte ouverte, on s'assurera que l'entrainement du composé furanique hors de l'enceinte 15 soit limité autant que possible. Alternativement, l'étape de mise en présence des solides poreux peut être réalisée dans une enceinte fermée par exemple dans un container de stockage ou de transport du solide étanche aux échanges gazeux avec le milieu extérieur. Le terme "mise en présence" désigne le fait que les solides sont présents en même 20 temps dans l'enceinte sans qu'il y ait nécessairement un contact physique des deux lots de solides. Le terme "riche en composé furanique" traduit le fait que le solide contient plus de 50% de la quantité totale dudit composé furanique mise en oeuvre dans l'étape i), de préférence au moins 60%, de préférence au moins 80%, de préférence au moins 25 90% et de préférence 100%. Selon un mode de réalisation, le solide poreux riche en composé furanique contient 100% de la quantité totale mise en jeu à l'étape i) et le support (second lot de solide pauvre en composé furanique) contient donc 0% de la quantité totale en ledit composé furanique. 30 Les deux variantes de préparation du catalyseur (frais) par phase gazeuse (deuxième et troisième variantes) peuvent être effectuées selon deux modes de réalisation A) et B). 37 Selon un premier mode de réalisation A), le support poreux est soumis à une étape d'imprégnation avec une solution comprenant un composé comportant un élément du groupe VIB, un composé comportant un élément du groupe VIII et éventuellement du phosphore, de manière à déposer une phase métallique active (étape ii). Le support 5 imprégné de la phase métallique active est éventuellement soumis à une étape de maturation puis est séché (étape iii) afin d'éliminer le solvant apporté par l'étape ii). Le support séché contenant la phase métallique active et éventuellement du phosphore est traité selon l'étape i) ou i') de mise en présence avec un composé furanique à l'état liquide ou un solide poreux contenant un composé furanique de 10 manière à fournir un catalyseur additivé dudit composé furanique. Selon un autre mode de réalisation B) de préparation du catalyseur selon l'invention, on utilise un support de catalyseur ne contenant pas de phase active. Le support est d'abord soumis à une étape d'addition du composé furanique manière à fournir un support de catalyseur additivé du composé organique (étape i) ou i')), qui après une 15 phase facultative de maturation, est envoyé à l'étape d'imprégnation de la phase active (étape ii). Cette étape peut consister à mettre en contact le support additivé avec une solution contenant au moins un composé comportant un élément du groupe VIB, au moins un composé comportant un élément du groupe VIII, et éventuellement du phosphore. Le catalyseur additivé ainsi obtenu est éventuellement 20 laissé en maturation et puis soumis à une étape de séchage (étape iii) en vue d'éliminer le solvant apporté lors de l'étape d'imprégnation des précurseurs métalliques de la phase active. Dans les deux modes de réalisation A) et B), le support poreux peut notamment déjà contenir un composé organique additionnel différent du composé furanique. 25 II est à noter que quels que soient les modes de réalisations A) et B), l'étape ii) de dépôt de la phase métallique active peut mettre en oeuvre une solution contenant au moins un composé comportant un élément du groupe VIB, au moins un composé comportant un élément du groupe VIII, et éventuellement du phosphore, et en outre un ou plusieurs composés organiques additionnels différents de celui de l'étape i) ou 30 i'). 38 Selon une quatrième et cinquième variantes, l'étape d'addition dudit composé furanique par la phase gazeuse peut également être effectuée sur un catalyseur régénéré. Selon cette quatrième et cinquième variantes, le procédé de préparation du 5 catalyseur selon l'invention comprend l'étape suivante : i") on dépose le composé furanique sur un catalyseur régénéré contenant un support à base d'alumine ou de silice ou de silice-alumine, au moins un élément du groupe VIB, au moins un élément du groupe VIII et éventuellement du phosphore, en mettant en oeuvre une étape dans laquelle 10 on met en présence simultanément ledit catalyseur régénéré et le composé furanique à l'état liquide et sans contact physique entre le catalyseur et le composé furanique à l'état liquide, à une température inférieure à la température d'ébullition du composé furanique et dans des conditions de pression et de durée telles qu'une fraction dudit composé furanique est 15 transférée à l'état gazeux au catalyseur, ou i"') on dépose le composé furanique sur un catalyseur régénéré contenant un support à base d'alumine ou de silice ou de silice-alumine, au moins un élément du groupe VIB, au moins un élément du groupe VIII et éventuellement du phosphore, en mettant en oeuvre une étape dans laquelle 20 on met en présence, dans une enceinte fermée ou ouverte, le catalyseur avec un solide poreux contenant un composé furanique, cette étape étant réalisée dans des conditions de température, de pression et de durée telles qu'une fraction dudit composé furanique est transférée par voie gazeuse du solide poreux au catalyseur. 25 Le catalyseur additivé frais ou réjuvéné obtenu par l'introduction du composé furanique par phase gazeuse tel que décrit ci-dessus peut également être traité par une ou plusieurs étapes subséquentes afin d'incorporer un ou plusieurs autres composés organiques additionnels différents de celui employé à l'étape i) i'), i") ou i"). L'incorporation d'un ou plusieurs autres composés organiques additionnels 30 différents peut être réalisée au moyen des procédés d'addition par phase gazeuse ou selon toute autre méthode connue de l'Homme du métier comme par exemple par imprégnation d'une solution contenant le composé organique additionnel. 39 Sulfuration Avant son utilisation pour la réaction d'hydrotraitement et/ou d'hydrocraquage, il est avantageux de transformer le catalyseur obtenu selon l'un des quelconques modes d'introduction décrit dans la présente invention en un catalyseur sulfuré afin de 5 former son espèce active. Cette étape d'activation ou de sulfuration s'effectue par les méthodes bien connues de l'homme de l'art, et avantageusement sous une atmosphère sulfo-réductrice en présence d'hydrogène et d'hydrogène sulfuré. A l'issue de l'étape b) selon les différents modes de préparation du procédé selon l'invention, ledit catalyseur obtenu est donc avantageusement soumis à une étape 10 de sulfuration, sans étape de calcination intermédiaire. Ledit catalyseur séché est avantageusement sulfuré de manière ex situ ou in situ. Les agents sulfurants sont le gaz H2S ou tout autre composé contenant du soufre utilisé pour l'activation des charges hydrocarbures en vue de sulfurer le catalyseur. Lesdits composés contenant du soufre sont avantageusement choisis parmi les 15 disulfures d'alkyle tel que par exemple le disulfure de diméthyle (DMDS), les sulfures d'alkyle, tel que par exemple le sulfure de diméthyle, les thiols tel que par exemple le n-butylmercaptan (ou 1-butanethiol), les composés polysulfures de type tertiononylpolysulfure, ou tout autre composé connu de l'homme du métier permettant d'obtenir une bonne sulfuration du catalyseur. De manière préférée le 20 catalyseur est sulfuré in situ en présence d'un agent sulfurant et d'une charge hydrocarbonée. De manière très préférée le catalyseur est sulfuré in situ en présence d'une charge hydrocarbonée additivée de disulfure de diméthyle. Procédé d'hydrotraitement et/ou hydrocraquage Enfin, un autre objet de l'invention est l'utilisation du catalyseur selon l'invention ou 25 préparé selon le procédé de préparation selon l'invention dans des procédés d'hydrotraitement et/ou d'hydrocraquage de coupes hydrocarbonées. Le catalyseur selon l'invention et ayant de préférence préalablement subi une étape de sulfuration est avantageusement utilisé pour les réactions d'hydrotraitement et/ou d'hydrocraquage de charges hydrocarbonées telles que les coupes pétrolières, les 30 coupes issues du charbon ou les hydrocarbures produits à partir du gaz naturel, éventuellement en mélanges ou encore à partir d'une coupe hydrocarbonée issue de la biomasse et plus particulièrement pour les réactions d'hydrogénation, d'hydrodéazotation, d'hydrodésaromatisation, d'hydrodésulfuration, d'hydrodéoxygénation, d'hydrodémétallation ou d'hydroconversion de charges 5 hydrocarbonées. Dans ces utilisations, le catalyseur selon l'invention et ayant de préférence préalablement subi une étape de sulfuration présente une activité améliorée par rapport aux catalyseurs de l'art antérieur. Ce catalyseur peut aussi avantageusement être utilisé lors du prétraitement des charges de craquage catalytique ou 10 d'hydrocraquage, ou l'hydrodésulfuration des résidus ou l'hydrodésulfuration poussée des gazoles (ULSD Ultra Low Sulfur Diesel selon la terminologie anglo-saxonne). Les charges employées dans le procédé d'hydrotraitement sont par exemple des essences, des gazoles, des gazoles sous vide, des résidus atmosphériques, des résidus sous vide, des distillats atmosphériques, des distillats sous vide, des fuels 15 lourds, des huiles, des cires et des paraffines, des huiles usagées, des résidus ou des bruts désasphaltés, des charges provenant des procédés de conversions thermiques ou catalytiques, des charges lignocellulosiques ou plus généralement des charges issues de la biomasse, prises seules ou en mélange. Les charges qui sont traitées, et en particulier celles citées ci-dessus, contiennent généralement des 20 hétéroatomes tels que le soufre, l'oxygène et l'azote et, pour les charges lourdes, elles contiennent le plus souvent également des métaux. Les conditions opératoires utilisées dans les procédés mettant en oeuvre les réactions d'hydrotraitement de charges hydrocarbonées décrites ci-dessus sont généralement les suivantes : le température est avantageusement comprise entre 25 180 et 450°C, et de préférence entre 250 et 440 °C, la pression est avantageusement comprise entre 0,5 et 30 MPa, et de préférence entre 1 et 18 MPa, la vitesse volumique horaire est avantageusement comprise entre 0,1 et 20 h-1 et de préférence entre 0,2 et 5 h-1, et le rapport hydrogène/charge exprimé en volume d'hydrogène, mesuré dans les conditions normales de température et pression, par 30 volume de charge liquide est avantageusement compris entre 50 1/1 à 5000 1/1 et de préférence 80 à 20001/1. 41 Selon un premier mode d'utilisation, ledit procédé d'hydrotraitement selon l'invention est un procédé d'hydrotraitement, et notamment d'hydrodésulfuration (HDS) d'une coupe gazole réalisé en présence d'au moins un catalyseur selon l'invention. Ledit procédé d'hydrotraitement selon l'invention vise à éliminer les composés soufrés 5 présents dans ladite coupe gazole de façon à atteindre les normes environnementales en vigueur, à savoir une teneur en soufre autorisée jusqu'à 10 ppm. Il permet aussi de réduire les teneurs en aromatiques et en azote de la coupe gazole à hydrotraiter. Ladite coupe gazole à hydrotraiter selon le procédé de l'invention contient de 0,02 10 à 5,0 % poids de soufre. Elle est avantageusement issue de la distillation directe (ou gazole straight run selon la terminologie anglo-saxonne), d'une unité de cokéfaction (coking selon la terminologie anglo-saxonne), d'une unité de viscoréduction (visbreaking selon la terminologie anglo-saxonne), d'une unité de vapocraquage (steam cracking selon la terminologie anglo-saxonne), d'une unité d'hydrotraitement 15 et/ou d'hydrocraquage de charges plus lourdes et/ou d'une unité de craquage catalytique (Fluid Catalytic Cracking selon la terminologie anglo-saxonne). Ladite coupe gazole présente préférentiellement au moins 90% des composés dont la température d'ébullition est comprise entre 250°C d 400°C à pression atmosphérique. 20 Le procédé d'hydrotraitement de ladite coupe gazole selon l'invention est mis en oeuvre dans les conditions opératoires suivantes : une température comprise entre 200 et 400°C, préférentiellement entre 300 et 380°C, une pression totale comprise entre 2 MPa et 10 MPa et plus préférentiellement entre 3 MPa et 8 MPa avec un ratio volume d'hydrogène par volume de charge hydrocarbonée, exprimé en 25 volume d'hydrogène, mesuré dans les conditions normales de température et pression, par volume de charge liquide, compris entre 100 et 600 litres par litre et plus préférentiellement entre 200 et 400 litres par litre et une vitesse volumique horaire (VVH) comprise entre 1 et 10 h-1, préférentiellement entre 2 et 8 1-1-1. La VVH correspond à l'inverse du temps de contact exprimée en heure et est définie par le 30 rapport du débit volumique de charge hydrocarbonée liquide par le volume de catalyseur chargé dans l'unité réactionnelle mettant en oeuvre le procédé d'hydrotraitement selon l'invention. L'unité réactionnelle mettant en oeuvre le procédé 42 d'hydrotraitement de ladite coupe gazole selon l'invention est préférentiellement opérée en lit fixe, en lit mobile ou en lit bouillonnant, de préférence en lit fixe. Selon un second mode d'utilisation, ledit procédé d'hydrotraitement et/ou d'hydrocraquage selon l'invention est un procédé d'hydrotraitement (notamment 5 hydrodésulfuration, hydrodéazoation, hydrogénation des aromatiques) et/ou d'hydrocraquage d'une coupe de distillat sous vide réalisé en présence d'au moins un catalyseur selon l'invention. Ledit procédé d'hydrotraitement et/ou d'hydrocraquage, autrement appelé procédé de prétraitement d'hydrocraquage ou d'hydrocraquage selon l'invention vise selon les cas à éliminer les composés soufrés, 10 azotés ou aromatiques présents dans ladite coupe distillat de façon à effectuer un prétraitement avant conversion dans des procédés de craquage catalytique ou d'hydroconversion, ou à hydrocraquer la coupe distillat qui aurait éventuellement été prétraitée auparavant si besoin. Des charges très variées peuvent être traitées par les procédés d'hydrotraitement 15 et/ou d'hydrocraquage de distillats sous vide décrits ci-dessus. Généralement elles contiennent au moins 20% volume et souvent au moins 80% volume de composés bouillant au-dessus de 340°C à pression atmosphérique. La charge peut être par exemple des distillats sous vide ainsi que des charges provenant d'unités d'extraction d'aromatiques des bases d'huile lubrifiante ou issues du déparaffinage au solvant 20 des bases d'huile lubrifiante, et/ou d'huiles désasphaltées, ou encore la charge peut être une huile désasphaltée ou des paraffines issues du procédé Fischer-Tropsch ou encore tout mélange des charges précédemment citées. En général, les charges ont un point d'ébullition T5 supérieur à 340°C à pressbn atmosphérique, et mieux encore supérieur à 370°C à pression atmosphérique, c'est à dire que 95% des composés 25 présents dans la charge ont un point d'ébullition supérieur à 340°C, et mieux encore supérieur à 370°C. La teneur en azote des charges Laitées dans les procédés selon l'invention est usuellement supérieure à 200 ppm poids, de préférence comprise entre 500 et 10 000 ppm poids. La teneur en soufre des charges traitées dans les procédés selon l'invention est usuellement comprise entre 0,01 et 5,0 % poids. La 30 charge peut éventuellement contenir des métaux (par exemple le nickel et vanadium). La teneur en asphaltènes est généralement inférieure à 3 000 ppm poids. 43 Le catalyseur d'hydrotraitement et/ou d'hydrocraquage est généralement mis en contact, en présence d'hydrogène, avec les charges décrites précédemment, à une température supérieure à 200°C, souvent comprise ertre 250°C et 480°C, avantageusement comprise entre 320°C et 450°C, de 'Déférence entre 330°C 5 et 435°C, sous une pression supérieure à 1 MPa, soudent comprise entre 2 et 25 MPa, de manière préférée entre 3 et 20 MPa, la vitesse volumique étant comprise entre 0,1 et 20,0 h-1 et de préférence 0,1-6,0 h-1, de préférence, 0,2-3,0 h-1, et la quantité d'hydrogène introduite est telle que le rapport volumique litre d'hydrogène/litre d'hydrocarbure, exprimé en volume d'hydrogène, mesuré dans les 10 conditions normales de température et pression, par volume de charge liquide, soit compris entre 80 et 5 000 1/1 et le plus souvent entre 100 et 2 000 1/1. Ces conditions opératoires utilisées dans les procédés selon l'invention permettent généralement d'atteindre des conversions par passe, en produits ayant des points d'ébullition inférieurs à 340°C à pression atmosphérique, et mieux inférieurs à 370°C à pression 15 atmosphérique, supérieures à 15% et de manière encore plus préférée comprises entre 20 et 95%. Les procédés d'hydrotraitement et/ou d'hydrocraquage de distillats sous vide mettant en oeuvre les catalyseurs selon l'invention couvrent les domaines de pression et de conversion allant de l'hydrocraquage doux à l'hydrocraquage haute pression. On 20 entend par hydrocraquage doux, un hydrocraquage conduisant à des conversions modérées, généralement inférieures à 40%, et fonctionnant à basse pression, généralement entre 2 MPa et 6 MPa. Le catalyseur selon l'invention peut être utilisé seul, en un seul ou plusieurs lits catalytiques en lit fixe, dans un ou plusieurs réacteurs, dans un schéma 25 d'hydrocraquage dit en une étape, avec ou sans recyclage liquide de la fraction non convertie, ou encore dans un schéma d'hydrocraquage dit en deux étapes, éventuellement en association avec un catalyseur d'hydroraffinage situé en amont du catalyseur de la présente invention. Selon un troisième mode d'utilisation, ledit procédé d'hydrotraitement et/ou 30 d'hydrocraquage selon l'invention est avantageusement mis en oeuvre comme prétraitement dans un procédé de craquage catalytique à lit fluidisé (ou procédé FCC 44 pour Fluid Catalytic Cracking selon la terminologie anglo-saxonne). Les conditions opératoires du prétraitement en termes de gamme de température, pression, taux de recyclage d'hydrogène, vitesse volumique horaire sont généralement identiques à celles décrites ci-dessus pour les procédés d'hydrotraitement et/ou d'hydrocraquage 5 de distillats sous vide. Le procédé FCC peut être exécuté de manière classique connue des hommes du métier dans les conditions adéquates de craquage en vue de produire des produits hydrocarbonés de plus faible poids moléculaire. On trouvera par exemple une description sommaire du craquage catalytique dans ULLMANS ENCYCLOPEDIA OF INDUSTRIAL CHEMISTRY VOLUME A 18, 1991, pages 61 10 à 64. Selon un quatrième mode d'utilisation, ledit procédé d'hydrotraitement et/ou d'hydrocraquage selon l'invention est un procédé d'hydrotraitement (notamment hydrodésulfuration) d'une coupe d'essence en présence d'au moins un catalyseur selon l'invention. 15 Contrairement à d'autres procédés d'hydrotraitement, l'hydrotraitement (notamment l'hydrodésulfuration) des essences doit permettre de répondre à une double contrainte antagoniste : assurer une hydrodésulfuration profonde des essences et limiter l'hydrogénation des composés insaturés présents afin de limiter la perte d'indice d'octane. 20 La charge est généralement une coupe d'hydrocarbures ayant un intervalle de distillation compris entre 30 et 260°C. De préférence, cette coupe d'hydrocarbures est une coupe du type essence. De manière très préférée, la coupe essence est une coupe essence oléfinique issue par exemple d'une unité de craquage catalytique (Fluid Catalytic Cracking selon la terminologie anglo-saxonne). 25 Le procédé d'hydrotraitement consiste à mettre en contact la coupe d'hydrocarbures avec le catalyseur selon l'invention et de l'hydrogène dans les conditions suivantes: à une température comprise entre 200 et 400°C, de préférence comprise entre 230 et 330°C, à une pression totale comprise entre 1 et 3 MPa, de préférence comprise entre 1,5 et 2,5 MPa, à une Vitesse Volumique Horaire (VVH), définie comme étant 30 le débit volumique de charge rapporté au volume de catalyseur, comprise entre 1 et 10 h-1, de préférence comprise entre 2 et 6 h-1 et à un rapport volumique hydrogène/charge essence compris entre 100 et 600 NI/I, de préférence compris entre 200 et 400 NI/I. Le procédé d'hydrotraitement des essences peut être réalisé dans un ou plusieurs réacteurs en série du type lit fixe ou du type lit bouillonnant. Si le procédé est mis en 5 oeuvre au moyen d'au moins deux réacteurs en série, il est possible de prévoir un dispositif d'élimination de l'H2S de l'effluent issu du premier réacteur d'hydrodésulfuration avant de traiter ledit effluent dans le deuxième réacteur d'hydrodésulfuration. Les exemples qui suivent démontrent le gain d'activité important sur les catalyseurs 10 préparés selon le procédé selon l'invention par rapport aux catalyseurs de l'art antérieur et précisent l'invention sans toutefois en limiter la portée. Exemples Exemple 1 : Préparation des catalyseurs CoMoP sur alumine sans composé organique Cl et C2 (non-conformes à l'invention). 15 Sur un support d'alumine présentant une surface BET de 230 m2/g, un volume poreux mesuré par porosimétrie au mercure de 0,78 ml/g et un diamètre moyen des pores de 11,5 nm défini comme le diamètre médian en volume par porosimétrie au mercure et qui se présente sous la forme « extrudé », on ajoute du cobalt, du molybdène et du phosphore. La solution d'imprégnation est préparée par dissolution 20 à 90°C de l'oxyde de molybdène (21,1 g) et d'hydroxyde de cobalt (5,04 g) dans 11,8 g d'une solution aqueuse d'acide phosphorique à 85% poids. Après imprégnation à sec, les extrudés sont laissés à maturer en atmosphère saturée en eau pendant 24 h à température ambiante, puis ils sont séchés à 90°C pendant 16 heures. Le précurseur de catalyseur séché ainsi obtenu est noté C1. La calcination du 25 précurseur de catalyseur Cl à 450°C pendant 2 heures conduit au catalyseur calciné C2. La composition finale en métaux du précurseur de catalyseur Cl et du catalyseur C2 exprimée sous forme d'oxydes et rapportée au poids du catalyseur sec est alors la suivante : Mo03 = 19,5 ± 0,2 % poids, CoO = 3,8 ± 0,1 % poids et P2O5 = 6,7 ± 0,1 % poids. 30 46 Exemple 2 : Préparation des catalyseurs CoMoP sur alumine C3 (non conforme à l'invention) et C4 (conforme à l'invention) par co-imprégnation. Sur le support d'alumine décrit précédemment dans l'exemple 1 et qui se présente sous la forme « extrudé », on ajoute du cobalt, du molybdène et du phosphore. La 5 solution d'imprégnation est préparée par dissolution à 90°C de l'oxyde de molybdène (28,28 g) et d'hydroxyde de cobalt (6,57 g) dans 15,85 g d'une solution aqueuse d'acide phosphorique à 85% et de l'eau. Après homogénéisation du mélange précédent, 38 g d'acide citrique ont été ajoutés avant ajustement du volume de solution au volume poreux du support par addition d'eau. Le rapport molaire (acide 10 citrique)/Mo est égal à 1 mol/mol et celui (acide citrique)/Co est égal à 2,7 mol/mol. Après imprégnation à sec, les extrudés sont laissés à maturer en atmosphère saturée en eau pendant 24 h à température ambiante, puis ils sont séchés à 120°C pendant 16 heures. Le catalyseur séché et additivé d'acide citrique ainsi obtenu est noté C3. La composition finale du catalyseur C3, exprimée sous forme d'oxydes et 15 rapportée au poids du catalyseur sec est alors la suivante : Mo03 = 19,6 ± 0,2 % poids, CoO = 3,7 ± 0,1 % poids et P2O5 = 6,7 ± 0,1 % poids. Le catalyseur C4 selon l'invention est préparé comme suit. Sur le support d'alumine décrit dans l'exemple 1 et qui se présente sous la forme « extrudé », on ajoute du cobalt, du molybdène et du phosphore. Une solution d'imprégnation a été préparée 20 par dissolution à 90°C de l'oxyde de molybdène (39 g) et d'hydroxyde de cobalt (9,3 g) dans 21,9 g d'une solution aqueuse d'acide phosphorique à 85% et de l'eau. Après homogénéisation du mélange précédent, du 5-(hydroxyméthyl)furfural a été ajouté dans la solution à 0,8 mole par mole de molybdène soit 2,2 moles par mole de cobalt pour conduire au précurseur de catalyseur C4. Le volume de la solution a été 25 ajusté au volume poreux du support par addition d'eau avant l'imprégnation. Après imprégnation à sec, les extrudés de précurseur de catalyseur ont été laissés à maturer en atmosphère saturée en eau pendant 24 heures à température ambiante, puis séchés à 120°C pendant 16 heures. La compositbn finale du catalyseur C4 exprimée sous forme d'oxydes et rapportée au poids du catalyseur sec est alors la 30 suivante : Mo03 = 19,5 ± 0,2 % poids, CoO = 3,5 ± 0,1 % poids et P2O5 = 6,8 ± 0,1 % poids. 47 Exemple 3 : Préparation du catalyseur CoMoP sur alumine C5 (conforme à l'invention) par post-imprégnation. On imprègne 18 g de précurseur de catalyseur Cl décrit précédemment dans l'exemple 1 et qui se présente sous la forme « extrudé » avec une solution aqueuse 5 contenant 2,5 g de 5-(hydroxyméthyl)furfural et dont le volume est égal au volume poreux du précurseur de catalyseur C1. Les quantités engagées sont telles que la quantité de 5-(hydroxyméthyl)furfural est de 0,8 mole par mole de molybdène (correspondant à 2,2 moles par mole de cobalt). Les extrudés sont laissés à maturer en atmosphère saturée en eau pendant 16 h à température ambiante. Le précurseur 10 de catalyseur C5 est alors séché à 120°C durant 2 leures pour donner le catalyseur C5. La composition finale en métaux du catalyseur C5 rapportée au poids du catalyseur sec est : Mo03 = 19,5 ± 0,2 % poids, CoO = 3,8 ± 0,1 % poids et P2O5 = 6,7 ± 0,1 % poids. Exemple 4: Préparation du catalyseur CoMoP sur alumine C6 (selon 15 l'invention) par introduction d'un composé organique en phase vapeur après l'imprégnation des métaux. Dans une enceinte fermée sont disposés 2,75 g de 2-acétylfurane contenus dans un cristallisoir. 12 g du précurseur de catalyseur Cl sont introduits dans la même enceinte fermée et disposés sur une grille en acier inoxydable de manière à ce que 20 le 2-acétylfurane liquide ne soit pas en contact physique avec le précurseur de catalyseur C1. L'enceinte fermée est placée dans une étuve à 120°C pendant 2 heures. 13,4 g de catalyseur C6 sont ainsi obtenus à l'issue de la mise en présence du précurseur de catalyseur Cl avec le composé 2-acétylfurane à l'état liquide. La quantité de 2-acétylfurane ainsi transféré sur le catalyseur est telle que le rapport 25 molaire 2-acétylfurane/Mo est de 0,8 mole par mole de molybdène (correspondant à 2,2 moles par mole de cobalt). La composition finale en métaux du catalyseur C6 rapportée au poids du catalyseur sec est : Mo03 = 19,5 ± 0,2 % poids, CoO = 3,8 ± 0,1 % poids et P2O5 = 6,7 ± 0,1 % poids. 30 48 Exemple 5: Préparation du catalyseur CoMoP sur alumine C7 (selon l'invention) par introduction d'un composé organique en phase vapeur après l'imprégnation des métaux. Dans une enceinte fermée sont disposés 2,75 g de 5-méthyl-2-furaldéhyde contenus 5 dans un cristallisoir. 12 g du précurseur de catalyseur Cl sont introduits dans la même enceinte fermée et disposés sur une grille en acier inoxydable de manière à ce que le 5-méthyl-2-furaldéhyde liquide ne soit pas en contact physique avec le précurseur de catalyseur C1. L'enceinte fermée est placée dans une étuve à 120°C pendant 2 heures. 13,4 g de catalyseur C7 sont ainsi obtenus à l'issue de la mise en 10 présence du précurseur de catalyseur Cl avec le composé 5-méthyl-2-furaldéhyde à l'état liquide. La quantité de 5-méthyl-2-furaldéhyde ainsi transféré sur le catalyseur est telle que le rapport molaire 5-méthyl-2-furaldéhyde /Mo est de 0,8 mole par mole de molybdène (correspondant à 2,2 moles par mole de cobalt). La composition finale en métaux du catalyseur C7 rapportée au poids du catalyseur sec est : Mo03 = 19,5 15 ± 0,2 % poids, CoO = 3,8 ± 0,1 % poids et P2O5 = 6,7 ± 0,1 % poids. Exemple 6: Préparation du catalyseur CoMoP sur alumine C8 (selon l'invention) par introduction d'un composé organique en phase vapeur après l'imprégnation des métaux. Dans une enceinte fermée sont disposés 3,15 g de 2-furoate de méthyle contenus 20 dans un cristallisoir. 12 g du précurseur de catalyseur Cl sont introduits dans la même enceinte fermée et disposés sur une grille en acier inoxydable de manière à ce que le 2-furoate de méthyle liquide ne soit pas en contact physique avec le précurseur de catalyseur C1. L'enceinte fermée est placée dans une étuve à 120°C pendant 2 heures. 13,6 g de catalyseur C8 sont ainsi obtenus à l'issue de la mise en 25 présence du précurseur de catalyseur Cl avec le composé 2-furoate de méthyle à l'état liquide. La quantité de 2-furoate de méthyle ainsi transféré sur le catalyseur est telle que le rapport molaire 2-furoate de méthyle/Mo est de 0,8 mole par mole de molybdène (correspondant à 2,2 moles par mole de cobalt). La composition finale en métaux du catalyseur C8 rapportée au poids du catalyseur sec est : Mo03 = 19,5 ± 30 0,2 % poids, CoO = 3,8 ± 0,1 % poids et P2O5 = 6,7 ± 0,1 % poids. 49 Exemple 7: Préparation du catalyseur CoMoP sur alumine C9 (selon l'invention) par introduction d'un composé organique en phase vapeur après l'imprégnation des métaux. Dans une enceinte fermée sont disposés 2,4 g de 2-furaldéhyde contenus dans un 5 cristallisoir. 12 g du précurseur de catalyseur Cl sont introduits dans la même enceinte fermée et disposés sur une grille en acier inoxydable de manière à ce que le 2-furaldéhyde liquide ne soit pas en contact physique avec le précurseur de catalyseur C1. L'enceinte fermée est placée dans une étuve à 120°C pendant 2 heures. 13,2 g de catalyseur C9 sont ainsi obtenus à l'issue de la mise en présence 10 du précurseur de catalyseur Cl avec le composé 2-furaldéhyde à l'état liquide. La quantité de 2-furaldéhyde ainsi transféré sur le catalyseur est telle que le rapport molaire 2-furaldéhyde/Mo est de 0,8 mole par mole de molybdène (correspondant à 2,2 moles par mole de cobalt). La composition finale en métaux du catalyseur C9 rapportée au poids du catalyseur sec est : Mo03 = 19,5 ± 0,2 % poids, CoO = 3,8 ± 15 0,1 % poids et P2O5 = 6,7 ± 0,1 % poids. Exemple 8 : Evaluation en hydrodésulfuration (HDS) de gazole des catalyseurs Cl, C2 et C3 (non conformes à l'invention) et C4, C5, C6, C7, C8 et C9 (conformes à l'invention) Les catalyseurs C1, C2 et C3 (non conformes à l'invention) et C4, C5, C6, C7, C8 et 20 C9 (conformes à l'invention) ont été testés en HDS de gazole. Les caractéristiques de la charge gazole utilisée sont les suivantes : densité à 15 °C = 0,8522 g/cm3, teneur en soufre = 1,44 % en poids. - Distillation Simulée - PI : 155 °C 25 - 10 % : 247 °C - 50% :315 °C - 90 % : 392 °C - PF : 444 °C Le test est mené dans un réacteur pilote isotherme à lit fixe traversé, les fluides 30 circulant de bas en haut. Les précurseurs de catalyseurs sont préalablement sulfurés in situ à 350°C dans le réacteur sous pression au moyen du gazole du test auquel est additionné 2% en poids de diméthyldisulfure. Les tests d'hydrodésulfuration ont été conduits dans les conditions opératoires 5 suivantes : une pression totale de 7 MPa, un volume de catalyseur de 30 cm3, une température de 330 à 360°C, avec un débit d'hydrogène de 24 1/h et avec un débit de charge de 60 cm3/h. Les performances catalytiques des catalyseurs testés sont données dans le Tableau 1. Elles sont exprimées en degrés Celsius par rapport au catalyseur C2 10 (comparatif) choisi comme référence : elles correspondent à l'écart de température à appliquer pour atteindre 50 ppm de soufre dans l'effluent. Une valeur négative signifie que la cible de teneur en soufre est atteinte pour une température plus basse et qu'il y a donc un gain d'activité. Une valeur positive signifie que la cible de teneur en soufre est atteinte pour une température plus élevée et qu'il y a donc une perte 15 d'activité. Le Tableau 1 montre clairement le gain sur l'effet catalytique apporté par les composés organiques selon l'invention. En effet, les catalyseurs C4, C5, C6, C7, C8 et C9 (selon l'invention) présentent des activités supérieures à celles obtenues pour tous les autres catalyseurs évalués. Les composés furaniques apportent donc un 20 gain d'activité catalytique quel que soit leur mode d'introduction : co-imprégnation avec les métaux, introduction après imprégnation des métaux (post-imprégnation) en solution et introduction en phase gaz après imprégnation des métaux. L'avantage des catalyseurs selon l'invention est significatif alors qu'ils présentent une plus faible proportion de composé organique que le catalyseur C3, avec ainsi une 25 efficacité intrinsèque supérieure à celle des autres composés pour lesquels il est nécessaire d'introduire une plus grande proportion de composé pour observer un effet catalytique important. 30 51 Tableau 1 : Activités relatives à iso-volume en hydrodésulfuration de gazole des catalyseurs Cl et C3 (non conformes à l'invention) et C4, C5, C6, C7, C8 et C9 (conformes à l'invention) par rapport au catalyseur C2 (non-conforme). Catalyseur Composé Mode Activité HDS (comparatif ou organique utilisé et d'introduction selon l'invention) rapport molaire du composé composé / Mo organique Cl (comp) néant Sans objet Base + 1,0°C C2 (comp) néant Sans objet Base C3 (comp) Acide citrique - Co-imprégnation Base - 2,9°C 1,0 mol/mol Mo C4 (inv) 5-(hydroxyméthyl) Co-imprégnation Base -5,8°C furfural - 0,8 mol/mol Mo C5 (inv) 5-(hydroxyméthyl) Post-additivation Base -5,9°C furfural - 0,8 mol/mol Mo C6 (inv) 2-acétylfurane - Phase gaz après Base -7,0°C 0,8 mol/mol Mo imprégnation des métaux C7 (inv) 5-méthyl-2-furaldéhyde Phase gaz après Base -7,2°C - imprégnation des 0,8 mol/mol Mo métaux C8 (inv) 2-furoate de méthyle - Phase gaz après Base -4,6°C 0,8 mol/mol Mo imprégnation des métaux C9 (inv) 2-furaldéhyde - Phase gaz après Base -5,3°C 0,8 mol/mol REVENDICATIONS1. Catalyseur comprenant un support à base d'alumine ou de silice ou de silice-alumine, au moins un élément du groupe VIII, au moins un élément du groupe VIB, et un composé furanique. 2. Catalyseur selon la revendication 1, dans lequel le composé furanique est de formule (I) R2 (I) dans laquelle chacun des radicaux R1, R2, R3 et R4 est choisi parmi un atome d'hydrogène, un radical hydrocarboné linéaire ou branché ou cyclique comportant de 1 à 20 atomes de carbone, une fonction aldéhyde -C(0)H, cétone -C(0)R5, acide carboxylique -COOH, ester -000 R6, hydroxyméthyle -CH2OH, alkoxyméthyle -CH2OR7, halogénométhyle -CH2X avec X = Cl, Br ou I, halogénure d'acyle -COX avec X = Cl, Br ou I, alcool -OH, éther 01=15, thiométhyle -CH2SH, (alkylsulfanyl)méthyle -CH2SR9, thioester -COSR10 avec R5 à R10 représentant un radical hydrocarboné linéaire ou branché ou cyclique de 1 à 20 atomes de carbone, chacun desdits radicaux R1, R2, R3, R4, R5, R6, R7, R8, R9, R10 pouvant comporter en outre un hétéroatome, un halogène et/ou au moins une fonction choisie parmi une fonction hydroxyle, une fonction aldéhyde, une fonction cétone, une fonction carboxylique, une fonction alkanoate, une fonction thiol, une fonction alkylsulfanyle, une fonction thioalkanoate et une fonction amine. 3. Catalyseur selon la revendication 2, dans lequel les radicaux R3 et R4 représentent respectivement un atome d'hydrogène. 4. Catalyseur selon l'une des revendications 1 à 3, dans lequel le composé furanique est choisi parmi le 2-méthylfurane, le 2,5-diméthylfurane, l'alcool furfurylique, le 1-(2-furyl)éthanol, le 2,5-Bis(hydroxyméthyl)furane, le 5- 53 (hydroxyméthyl)furfural, l'acide 5-hydroxyméthyl-2-furoïque, le 2-méthoxyfurane, le 2-furaldéhyde, le 5-méthyl-2-furaldéhyde, le 5-(éthoxyméthyl)furan-2- carboxaldéhyde, le 5-acétoxyméthyl-2-furaldehyde, le 5-chlorométhylfurfural, le 2,5-diformylfurane, le 2-acétylfurane, le 2-acétyl-5-méthylfurane, l'acide furoïque, 5 l'acide 5-éthylfuroïque, l'acide 5-formyl-2-furoïque, l'acide 2,5- furandicarboxylique, le 2,5-furandicarboxylate de diméthyle, le 2-furoate de méthyle, le 5-méthyl-2-furoate de méthyle, l'acétate de furfuryle, le propionate de furfuryle, le furfuryl mercaptan, le 2-[(méthylsulfanyl)méthyl]furane, le formate de 2-furanméthanethiol, le thioacétate de furfuryle, le thiopropionate de furfuryle, le 10 2-thiofuroate de méthyle, le 3-(furfurylthio)propionate d'éthyle, la furfurylamine, le chlorure de 2-furoyle. 5. Catalyseur selon la revendication 1, dans lequel le composé furanique est un composé polyfuranique de formule (II) R2 (Il) 15 dans laquelle Z est choisi parmi un atome d'oxygène, un atome de soufre, un radical hydrocarboné linéaire ou branché ou cyclique comportant de 1 à 20 atomes de carbone et pouvant comporter en outre un hétéroatome, un halogène et/ou au moins une fonction choisie parmi une fonction hydroxyle, une fonction aldéhyde, une fonction cétone, une fonction carboxylique, une fonction 20 alkanoate, une fonction thiol, une fonction alkylsulfanyle, une fonction thioalkanoate et une fonction amine, et dans laquelle chacun des radicaux R1 et R2 est choisi parmi un atome d'hydrogène, un radical hydrocarboné linéaire ou branché ou cyclique comportant de 1 à 20 atomes de carbone, une fonction aldéhyde -C(0)H, 25 cétone -C(0)R5, acide carboxylique -COOH, ester -000 R6, hydroxyméthyle -CH2OH, alkoxyméthyle -CH2OR7, halogénométhyle -CH2X avec X = Cl, Br ou I, halogénure d'acyle -COX avec X = Cl, Br ou I, alcool -OH, éther OR8, thiométhyle -CH2SH, (alkylsulfanyl)méthyle -CH2SR9, thioester -COSRio, avec R5 à R10 représentant un radical hydrocarboné linéaire ou branché ou cyclique de 1 à 20 atomes de carbone, chacun desdits radicaux R1, R2, R5, R6, 54 R7, R8, R9, R10 pouvant comporter en outre un hétéroatome, un halogène et/ou au moins une fonction choisie parmi une fonction hydroxyle, une fonction aldéhyde, une fonction cétone, une fonction carboxylique, une fonction alkanoate, une fonction thiol, une fonction alkylsulfanyle, une fonction 5 thioalkanoate et une fonction amine. 6. Catalyseur selon la revendication 5, dans lequel le composé furanique est choisi parmi le Bis(5-formylfurfuryl)éther, le 2,2'-(Thiodiméthylène)difurane et la 5,5- Bis(5-méthy1-2-furany1)-2-pentanone. 10 7. Catalyseur selon l'une des revendications 1 à 6, dans lequel la teneur en élément du groupe VIB est comprise entre 5 et 40 % poids exprimé en oxyde de métal du groupe VIB par rapport au poids total du catalyseur et la teneur en élément du groupe VIII est comprise entre 1 et 10 % poids exprimé en oxyde de métal du groupe VIII par rapport au poids total du catalyseur. 15 8. Catalyseur selon l'une des revendications 1 à 7, dans lequel le rapport molaire élément du groupe VIII sur élément du groupe VIB dans le catalyseur est compris entre 0,1 et 0,8. 9. Catalyseur selon l'une des revendications 1 à 8, lequel contient en outre du phosphore, la teneur en phosphore étant comprise entre 0,1 et 20 % poids 20 exprimé en P2O5 par rapport au poids total du catalyseur et le rapport molaire phosphore sur l'élément du groupe VIB dans le catalyseur est supérieur ou égal à 0,05. 10.Catalyseur selon l'une des revendications 1 à 9, dans lequel la teneur en composé furanique est comprise entre 1 et 45 % poids par rapport au poids total 25 du catalyseur. 11. Catalyseur selon l'une des revendications 1 à 10, lequel contient en outre un composé organique autre que le composé furanique contenant de l'oxygène et/ou de l'azote et/ou du soufre. 12.Catalyseur selon la revendication 11, dans lequel le composé organique est 30 choisi parmi un composé comportant une ou plusieurs fonctions chimiques 55 choisies parmi une fonction carboxylique, alcool, thiol, thioéther, sulfone, sulfoxyde, éther, aldéhyde, cétone, ester, carbonate, amine, nitrile, imide, oxime, urée et amide. 13. Catalyseur selon la revendication 12, dans lequel le composé organique autre 5 que le composé furanique est choisi parmi la y-valérolactone, la 2- acétylbutyrolactone, le triéthylèneglycol, le diéthylèneglycol, l'éthylèneglycol, l'acide éthylènediaminetétra-acétique (EDTA), l'acide maléique, l'acide malonique, l'acide citrique, l'acide y-cétovalérique, le diméthylformamide, la Nméthylpyrrolidone, le carbonate de propylène, le 3-oxobutanoate de 2- 10 méthoxyéthyle, le 3-oxobutanoate de 2-méthacryloyloxyéthyle, la bicine, la tricine ou un lactame. 14.Catalyseur selon l'une des revendications 1 à 13, étant au moins partiellement sulfuré. 15. Procédé de préparation d'un catalyseur selon l'une des revendications 1 à 14 15 comprenant les étapes suivantes : a. on met en contact au moins un composé comportant un élément du groupe VIB, au moins un composé comportant un élément du groupe VIII, un composé furanique et éventuellement du phosphore avec un support à base d'alumine ou de silice ou de silice-alumine, ou on met en contact un 20 catalyseur régénéré contenant un support à base d'alumine ou de silice ou de silice-alumine, au moins un élément du groupe VIB, au moins un élément du groupe VIII et éventuellement du phosphore, avec un composé furanique, de manière à obtenir un précurseur de catalyseur, b. on sèche ledit précurseur de catalyseur issu de l'étape a) à une température 25 inférieure à 200°C, sans le calciner ultérieurement 16. Procédé de préparation d'un catalyseur selon l'une des revendications 1 à 14 comprenant les étapes suivantes : i) on dépose le composé furanique sur un support à base d'alumine ou de silice ou de silice-alumine en mettant en oeuvre une étape dans laquelle on 30 met en présence simultanément ledit support et le composé furanique à l'état 56 liquide et sans contact physique entre le support et le composé furanique à l'état liquide, à une température inférieure à la température d'ébullition du composé furanique et dans des conditions de pression et de durée telles qu'une fraction dudit composé furanique est transférée à l'état gazeux au 5 support, ii) on met en contact au moins un composé comportant un élément du groupe VIB, au moins un composé comportant un élément du groupe VIII, et éventuellement du phosphore avec le support à base d'alumine ou de silice ou de silice-alumine, 10 iii) on sèche le solide obtenu à l'issue de l'étape ii), l'étape i) étant réalisée avant ou après les étapes ii) et iii) ou pendant l'étape iii). 17. Procédé de préparation du catalyseur selon l'une des revendications 1 à 14 comprenant les étapes suivantes : 15 i') on dépose le composé furanique sur un support à base d'alumine ou de silice ou de silice-alumine en mettant en oeuvre une étape dans laquelle on met en présence, dans une enceinte fermée ou ouverte, le support avec un solide poreux contenant un composé furanique, cette étape étant réalisée dans des conditions de température, de pression et de durée telles qu'une 20 fraction dudit composé furanique est transférée par voie gazeuse du solide poreux au support, ii) on met en contact au moins un composé comportant un élément du groupe VIB, au moins un composé comportant un élément du groupe VIII, et éventuellement du phosphore avec le support à base d'alumine ou de silice ou 25 de silice-alumine, iii) on sèche le solide obtenu à l'issue de l'étape ii), l'étape i') étant réalisée séparément avant ou après les étapes ii) et iii). 18. Procédé de préparation du catalyseur selon l'une des revendications 1 à 14 30 comprenant l'étape suivante : i") on dépose le composé furanique sur un catalyseur régénéré contenant un support à base d'alumine ou de silice ou de silice-alumine, au moins un 57 élément du groupe VIB, au moins un élément du groupe VIII et éventuellement du phosphore, en mettant en oeuvre une étape dans laquelle on met en présence simultanément ledit catalyseur régénéré et le composé furanique à l'état liquide et sans contact physique entre le catalyseur et le 5 composé furanique à l'état liquide, à une température inférieure à la température d'ébullition du composé furanique et dans des conditions de pression et de durée telles qu'une fraction dudit composé furanique est transférée à l'état gazeux au catalyseur, ou i"') on dépose le composé furanique sur un catalyseur régénéré contenant un 10 support à base d'alumine ou de silice ou de silice-alumine, au moins un élément du groupe VIB, au moins un élément du groupe VIII et éventuellement du phosphore, en mettant en oeuvre une étape dans laquelle on met en présence, dans une enceinte fermée ou ouverte, le catalyseur avec un solide poreux contenant un composé furanique, cette étape étant réalisée 15 dans des conditions de température, de pression et de durée telles qu'une fraction dudit composé furanique est transférée par voie gazeuse du solide poreux au catalyseur. 19. Utilisation du catalyseur selon l'une des revendications 1 à 14 dans un procédé d'hydrotraitement et/ou d'hydrocraquage de coupes hydrocarbonées.